(57)【要約】      （修正有）【課題】３種以上の色素の併用でも液晶溶解性が高く、高いオーダーパラメーター及び高耐光性を示す液晶組成物、該液晶組成物を用いた液晶素子、反射型表示材料及び調光材料を提供する。【解決手段】液晶と３種以上のアントラキノン色素とを含有する液晶組成物である。前記アントラキノン色素のうち２種以上のアントラキノン色素が一般式(I)で表され、T1はアリーレン基又はヘテロアリーレン基、および他の特定の置換基を有する。2009108295.tif 000071【選択図】なし【特許請求の範囲】
【請求項１】
液晶と、３種以上のアントラキノン色素と、を含有し、
前記アントラキノン色素のうち、少なくとも２種のアントラキノン色素が、下記一般式（Ｉ）で表される置換基を有することを特徴とする液晶組成物。
【化１】
2009108295.tif 000066
〔一般式（Ｉ）中、Ｒ２５及びＲ２６は、各々独立にアルキル基、ハロゲン原子又はアルコキシ基を表し、Ｒ２７は、アルキル基、アシル基又はアルコキシ基を表し、Ｒ２８及びＲ２９は、各々独立に水素原子または置換基を表し、Ｔ１は、アリーレン基又はヘテロアリーレン基を表し、Ｚは、酸素原子、硫黄原子又はカルボニル基を表す。ｍは０〜２の整数を表し、ｉは０又は１を表す。但し、ｉが１で、Ｚが酸素原子又は硫黄原子のときには、Ｒ２７はアルコキシ基ではなく、ｉが１で、Ｚがカルボニル基のときには、Ｒ２７はアシル基ではない。＊は結合位置を表す。〕
【請求項２】
４種以上のアントラキノン色素を含有し、
前記４種以上のアントラキノン色素は、下記色素群Ａ〜Ｄの各群から各々少なくとも１種が選択されたものであり、
前記４種以上のアントラキノン色素のうち、少なくとも２種のアントラキノン色素が、前記一般式（Ｉ）で表される置換基を有することを特徴とする請求項１に記載の液晶組成物。
【化２】
2009108295.tif 000067
【化３】
2009108295.tif 000068
【化４】
2009108295.tif 000069
【化５】
2009108295.tif 000070
〔一般式（II）〜（XI）中、Ｒ１〜Ｒ３、Ｒ５〜Ｒ１２、Ｒ１４〜Ｒ１６、Ｒ１９、Ｒ２３及びＲ２４は、各々独立に、アリール基又はヘテロアリール基を表し、Ｒ１８及びＲ２０は、各々独立に、水素原子、アルキル基、アリール基又はヘテロアリール基を表し、Ｒ１３及びＲ１７は、各々独立に、アルキル基又はアリール基を表し、Ｒ４、Ｒ２１及びＲ２２は、各々独立に、水素原子、アルキル基、アルコキシ基、アリール基、アリールオキシ基又はヘテロアリール基を表し、Ｒは各々独立に水素原子または置換基を表す。ここで、Ｒ１〜Ｒ１２、Ｒ１４〜Ｒ１６及びＲ１８〜Ｒ２４で表されるアリール基又はヘテロアリール基、並びにＲ１３及びＲ１７のアリール基は更に置換基を有して、前記一般式（Ｉ）で表される置換基または液晶性基であってもよい。〕
【請求項３】
前記一般式（II）で表されるアントラキノン色素から選ばれる少なくとも１種のアントラキノン色素と、
前記一般式（III）、（IV）及び（V）で表されるアントラキノン色素から選ばれる少なくとも１種のアントラキノン色素と、
前記一般式（VI）及び（VII）で表されるアントラキノン色素から選ばれる少なくとも
１種のアントラキノン色素と、
前記一般式（IX）で表されるアントラキノン色素から選ばれる少なくとも１種のアントラキノン色素と、
を含有することを特徴とする請求項２に記載の液晶組成物。
【請求項４】
前記一般式（II）、（III）、（VI）及び（IX）で表されるアントラキノン色素を含有
することを特徴とする請求項２又は請求項３に記載の液晶組成物。
【請求項５】
前記一般式（II）、（IV）、（VI）及び（IX）で表されるアントラキノン色素を含有することを特徴とする請求項２又は請求項３に記載の液晶組成物。
【請求項６】
前記一般式（II）、（V）、（VI）及び（IX）で表されるアントラキノン色素を含有す
ることを特徴とする請求項２又は請求項３に記載の液晶組成物。
【請求項７】
前記一般式（Ｉ）で表される置換基を有するアントラキノン色素を３種以上含むことを特徴とする請求項１〜請求項６のいずれか１項に記載の液晶組成物。
【請求項８】
前記一般式（Ｉ）で表される置換基を有するアントラキノン色素を４種以上含むことを特徴とする請求項１〜請求項６のいずれか１項に記載の液晶組成物。
【請求項９】
黒色を呈することを特徴とする請求項１〜請求項８のいずれか１項に記載の液晶組成物。
【請求項１０】
少なくとも一方が透明電極である一対の電極と、
前記電極間に、請求項１〜請求項９のいずれか１項に記載の液晶組成物を含有する液晶層と、
を有することを特徴とする液晶素子。
【請求項１１】
前記液晶層が、前記液晶組成物が高分子媒体中に分散された高分子媒体層であることを特徴とする請求項１０に記載の液晶素子。
【請求項１２】
前記高分子媒体が、ゼラチン又はポリビニルアルコールであることを特徴とする請求項１１に記載の液晶素子。
【請求項１３】
前記液晶層が、マイクロカプセルに包含された前記液晶組成物を含有してなることを特徴とする請求項１０に記載の液晶素子。
【請求項１４】
請求項１０〜請求項１３のいずれか１項に記載の液晶素子を備える反射型表示材料。
【請求項１５】
請求項１０〜請求項１３のいずれか１項に記載の液晶素子を備える調光材料。
【発明の詳細な説明】
【技術分野】
【０００１】
本発明は、液晶組成物、液晶素子、反射型表示材料、及び調光材料に関し、特にゲスト−ホスト方式に好適に利用できる液晶組成物、液晶素子、反射型表示材料、及び調光材料に関する。
【背景技術】
【０００２】
ゲスト−ホスト方式の液晶素子は、二色性色素を液晶中に溶解させ、電場による液晶の動きに合わせた二色性色素の配向変化に基づき、吸光状態を変化させて画像を表示するため、応答速度が速く、かつコントラスト比に優れた液晶素子として期待されている。
【０００３】
ゲストホスト方式については、各種文献に記載がある（例えば、非特許文献１参照。）。ゲスト−ホスト方式の液晶素子に用いられる二色性色素には、適切な吸収特性、高いオーダーパラメーター、高いホスト液晶に対する溶解性が要求されており、アゾ色素、アントラキノン色素などが報告されているが、熱及び光に対する耐久性の観点から、特にアントラキノン色素が多く研究されている。
【０００４】
しかしながら、アントラキノン色素はモル吸光係数が小さいため、着色濃度を増やすためには、極めて多くの色素を液晶に溶解させる必要があり、ホスト液晶に対する高い溶解性が求められていた。これらを改善するために、シクロヘキサン環を含み、ホスト液晶と類似構造の置換基を二色性色素に備えることで溶解性を改良する方法が報告されている（例えば、特許文献１及び２参照）。
【０００５】
また、色純度の高い黒色とするには、少なくとも３種以上の波長の異なる色素を混合する必要があり、更に、色素の吸収極大波長及び吸収波形を制御しなければならないため、色素構造上の制約が大きい。そのため、単色ではオーダーパラメーター、耐光性及び液晶に対する溶解性を満たしていても、複数種混合した場合に、これらを満たすものはほとんど存在しなかった（例えば、特許文献３及び４参照）。
【特許文献１】特開昭５８−５７４８８号公報
【特許文献２】特開２００３−１１３３７８号公報
【特許文献３】特開２０００−３３６３６６号公報
【特許文献４】特開昭６２−２７７４７１号公報
【非特許文献１】B. Bahadur著、D. Demus, J. Goodby, G. W. Gray, H. W. Spiess,V. Vill編、Handbook of Liquid Crystals, Vol. 2A, Wiley-VCH社、１９９８年、第３．４章、第２５７〜３０２頁
【発明の開示】
【発明が解決しようとする課題】
【０００６】
本発明の目的は、３種以上の色素を併用しても、液晶溶解性が高く、高いオーダーパラメーター及び高い耐光性を示す液晶組成物の提供にある。
また、高い耐光性及び高コントラストを示す液晶素子、反射型表示材料及び調光材料の提供にある。
【課題を解決するための手段】
【０００７】
一般的に、溶解性を高める目的で立体障害を生じる置換基を導入すると、オーダーパラメーターの低下を招くことが知られている。
しかし、本発明者は鋭意検討した結果、特定の置換基を有する複数種の色素を混合することで、オーダーパラメーターが向上するという予期せぬ効果が得られるとの知見を得、この知見に基づいてさらに検討して本発明を完成するに至った。
上記課題を解決するための手段は以下の通りである。
【０００８】
［１］  液晶と、３種以上のアントラキノン色素と、を含有し、
前記アントラキノン色素のうち、少なくとも２種のアントラキノン色素が、下記一般式（Ｉ）で表される置換基を有することを特徴とする液晶組成物である。
【化１】
2009108295.tif 000002
【０００９】
一般式（Ｉ）中、Ｒ２５及びＲ２６は、各々独立にアルキル基、ハロゲン原子又はアルコキシ基を表し、Ｒ２７は、アルキル基、アシル基又はアルコキシ基を表し、Ｒ２８及びＲ２９は、各々独立に水素原子または置換基を表し、Ｔ１は、アリーレン基又はヘテロアリーレン基を表し、Ｚは、酸素原子、硫黄原子又はカルボニル基を表す。ｍは０〜２の整数を表し、ｉは０又は１を表す。但し、ｉが１で、Ｚが酸素原子又は硫黄原子のときには、Ｒ２７はアルコキシ基ではなく、ｉが１で、Ｚがカルボニル基のときには、Ｒ２７はアシル基ではない。＊は結合位置を表す。
【００１０】
［２］  ４種以上のアントラキノン色素を含有し、
前記４種以上のアントラキノン色素は、下記色素群Ａ〜Ｄの各群から各々少なくとも１種が選択されたものであり、
前記４種以上のアントラキノン色素のうち、少なくとも２種のアントラキノン色素が、前記一般式（Ｉ）で表される置換基を有することを特徴とする前記［１］に記載の液晶組成物である。
【００１１】
【化２】
2009108295.tif 000003
【００１２】
【化３】
2009108295.tif 000004
【００１３】
【化４】
2009108295.tif 000005
【００１４】
【化５】
2009108295.tif 000006
【００１５】
一般式（II）〜（XI）中、Ｒ１〜Ｒ３、Ｒ５〜Ｒ１２、Ｒ１４〜Ｒ１６、Ｒ１９、Ｒ２３及びＲ２４は、各々独立に、アリール基又はヘテロアリール基を表し、Ｒ１８及びＲ２０は、各々独立に、水素原子、アルキル基、アリール基又はヘテロアリール基を表し、Ｒ１３及びＲ１７は、各々独立に、アルキル基又はアリール基を表し、Ｒ４、Ｒ２１及びＲ２２は、各々独立に、水素原子、アルキル基、アルコキシ基、アリール基、アリールオキシ基又はヘテロアリール基を表し、Ｒは各々独立に水素原子または置換基を表す。ここで、Ｒ１〜Ｒ１２、Ｒ１４〜Ｒ１６及びＲ１８〜Ｒ２４で表されるアリール基又はヘテロアリール基、並びにＲ１３及びＲ１７のアリール基は更に置換基を有して、前記一般式（Ｉ）で表される置換基または液晶性基であってもよい。
【００１６】
［３］  前記一般式（II）で表されるアントラキノン色素から選ばれる少なくとも１種のアントラキノン色素と、
前記一般式（III）、（IV）及び（V）で表されるアントラキノン色素から選ばれる少なくとも１種のアントラキノン色素と、
前記一般式（VI）及び（VII）で表されるアントラキノン色素から選ばれる少なくとも
１種のアントラキノン色素と、
前記一般式（IX）で表されるアントラキノン色素から選ばれる少なくとも１種のアントラキノン色素と、
を含有することを特徴とする前記［２］に記載の液晶組成物である。
【００１７】
［４］  前記一般式（II）、（III）、（VI）及び（IX）で表されるアントラキノン色素
を含有することを特徴とする前記［２］又は［３］に記載の液晶組成物である。
【００１８】
［５］  前記一般式（II）、（IV）、（VI）及び（IX）で表されるアントラキノン色素を含有することを特徴とする前記［２］又は［３］に記載の液晶組成物である。
【００１９】
［６］  前記一般式（II）、（V）、（VI）及び（IX）で表されるアントラキノン色素を
含有することを特徴とする前記［２］又は［３］に記載の液晶組成物である。
【００２０】
［７］  前記一般式（Ｉ）で表される置換基を有するアントラキノン色素を３種以上含むことを特徴とする前記［１］〜［６］のいずれか１項に記載の液晶組成物である。
【００２１】
［８］  前記一般式（Ｉ）で表される置換基を有するアントラキノン色素を４種以上含むことを特徴とする前記［１］〜［６］のいずれか１項に記載の液晶組成物である。
【００２２】
［９］  黒色を呈することを特徴とする前記［１］〜［８］のいずれか１項に記載の液晶組成物である。
【００２３】
［１０］  少なくとも一方が透明電極である一対の電極と、
前記電極間に、前記［１］〜［９］のいずれか１項に記載の液晶組成物を含有する液晶層と、
を有することを特徴とする液晶素子である。
【００２４】
［１１］  前記液晶層が、前記液晶組成物が高分子媒体中に分散された高分子媒体層であることを特徴とする前記［１０］に記載の液晶素子である。
【００２５】
［１２］  前記高分子媒体が、ゼラチン又はポリビニルアルコールであることを特徴とする前記［１１］に記載の液晶素子である。
【００２６】
［１３］  前記液晶層が、マイクロカプセルに包含された前記液晶組成物を含有してなることを特徴とする前記［１０］に記載の液晶素子である。
【００２７】
［１４］  前記［１０］〜［１３］のいずれか１項に記載の液晶素子を備える反射型表示材料である。
【００２８】
［１５］  前記［１０］〜［１３］のいずれか１項に記載の液晶素子を備える調光材料である。
【発明の効果】
【００２９】
本発明によれば、３種以上の色素を併用しても、液晶溶解性が高く、高いオーダーパラメーター及び高い耐光性を示す液晶組成物を提供できる。
また、高い耐光性及び高コントラストを示す液晶素子、反射型表示材料及び調光材料を提供できる。
【発明を実施するための最良の形態】
【００３０】
以下、本発明について詳細に説明する。なお、本明細書において「〜」はその前後に記載される数値をそれぞれ最小値及び最大値として含む範囲を示す。
【００３１】
本発明の液晶組成物は、下記一般式（Ｉ）で表される置換基を有するアントラキノン色素を２種以上含み、好ましくは３種以上、より好ましくは４種以上含む。本発明の液晶組成物は、その他の添加物を含んでいてもよい。
【００３２】
以下では、まず一般式（Ｉ）で表される置換基について説明し、次に本発明にかかるアントラキノン色素を説明する。
【００３３】
＜一般式（Ｉ）で表される置換基＞
本発明の液晶組成物は、一般式（Ｉ）で表される置換基を有するアントラキノン色素を２種以上含有する。
【００３４】
【化６】
2009108295.tif 000007
【００３５】
一般式（Ｉ）中、Ｒ２５及びＲ２６は、各々独立にアルキル基、ハロゲン原子又はアルコキシ基を表し、Ｒ２７は、アルキル基、アシル基又はアルコキシ基を表し、Ｒ２８及びＲ２９は、各々独立に水素原子または置換基を表し、Ｔ１は、アリーレン基又はヘテロアリーレン基を表し、Ｚは、酸素原子、硫黄原子又はカルボニル基を表す。ｍは０〜２の整数を表し、ｉは０又は１を表す。但し、ｉが１で、Ｚが酸素原子又は硫黄原子のときには、Ｒ２７はアルコキシ基ではなく、ｉが１で、Ｚがカルボニル基のときには、Ｒ２７はアシル基ではない。＊は結合位置を表す。
【００３６】
一般式（Ｉ）で表される置換基はクロモフォア（色素母核）から適切な距離に嵩高さをもたらし、一般式（Ｉ）で表される置換基を有するアントラキノン色素は立体障害を生じる。このようなアントラキノン色素を２種類以上併用することにより、飛躍的に溶解性が向上し、その結果、固形分濃度が増加することでホスト液晶の秩序度が向上し、オーダーパラメーターが向上するものと思われる。しかしながら、このような効果を奏させるメカニズムについては明らかでなく、このような推測によって本発明は限定されない。
【００３７】
特に、一般式（Ｉ）で表される置換基を有するアントラキノン色素を３種類以上或いは４種類以上併用して黒色を呈する液晶組成物にする場合、特定のクロモフォア（色素母核）に対する一般式（Ｉ）で表される置換基の割合が増加し、効果的に色素間の会合を抑制するようになるため、色素濃度を高くしても色素の吸収最大波長及び吸収波形の変化が小さく、色相制御が容易になるという利点を有する。このような３種又はそれ以上の色素を併用したときの効果は、２種の色素を併用したときとは異なる挙動によるものである。
【００３８】
ここで、「黒色」とは、４５０ｎｍ、５００ｎｍ、５５０ｎｍ、６００ｎｍにおける各々の透過率のうち、最大値となる透過率と最小値となる透過率の差が２０％以下であることを指し、好ましくは１５％以下であることをさし、特に好ましくは１０％以下であることを指す。ゲストホスト表示素子においては、着色時の透過率を指す。
【００３９】
一般式（Ｉ）におけるＲ２５及びＲ２６は、各々独立に、アルキル基、ハロゲン原子、アルコキシ基を表す。
Ｒ２５及びＲ２６で表されるアルキル基としては、各々独立に、炭素数１〜８のアルキル基が好ましく、より好ましくは炭素数１〜６、更に好ましくは炭素数１〜４のアルキル基であり、例えば、メチル基、ｎ−プロピル基、ｎ−ブチル基、ｎ−ペンチル基、ｎ−ヘキシル基、ヒドロキシメチル、トリフルオロメチル、ベンジル、カルボキシエチル、エトキシカルボニルメチル、アセチルアミノメチルである。
Ｒ２５及びＲ２６で表されるハロゲン原子として好ましくは、各々独立に、フッ素原子、塩素原子を挙げることができる。
Ｒ２５及びＲ２６で表されるアルコキシ基としては、各々独立に、炭素数１〜８のアルコキシ基が好ましく、より好ましくは炭素数１〜６、更に好ましくは炭素数１〜４のアルコキシ基であり、例えば、メトキシ基、ｎ−プロピロキシ基、ｎ−ブトキシ基、ｎ−ペンチロキシ基、ｎ−ヘキシロキシ基、トリフルオロメトキシ基、ベンジルオキシ基である。
【００４０】
一般式（Ｉ）におけるＲ２７は、アルキル基、アシル基又はアルコキシ基を表す。
Ｒ２７で表されるアルキル基としては、炭素数１〜２４のアルキル基が好ましく、より好ましくは炭素数２〜２０、更に好ましくは炭素数３〜１８のアルキル基である。
Ｒ２７で表されるアルキル基は、直鎖、分岐、環状のいずれであってもよく、これらの組み合わせであってもよい。環状アルキル基としては、シクロヘキシル基であることがオーダーパラメーターを高くする観点から好ましく、トランス型のシクロヘキシル基であることが直線性を高くし、オーダーパラメーターを高くする観点からより好ましい。また、シクロヘキシル基は、１，４−位に結合位置を有することが分子全体の直線性を高くすることによるオーダーパラメーター向上の観点から好適である。
【００４１】
Ｒ２７で表されるアルキル基の具体例としては、例えば、ｎ−ブチル基、ｎ−ペンチル基、ｎ−ヘキシル基、４−ヒドロキシブチル基、４−ペンチルシクロヘキシルメチル基、４’−ブチルビシクロヘキシル−４−メチル基、エトキシカルボニルメチルを挙げることができる。
【００４２】
Ｒ２７で表されるアシル基としては、炭素数２〜２５のアシル基が好ましく、より好ましくは炭素数３〜２１、更に好ましくは炭素数４〜１９のアシル基である。
Ｒ２７で表されるアシル基の具体例としては、例えば、ｎ−ブチリル基、ｎ−ペンタノイル基、ｎ−ヘキサノイル基、４−ペンチルシクロヘキサンカルボニル基、４‘−ブチルビシクロヘキシル−４−カルボニル基を挙げることができる。
【００４３】
Ｒ２７で表されるアルコキシ基としては、炭素数１〜２４のアルコキシ基が好ましく、より好ましくは炭素数２〜２０、更に好ましくは炭素数３〜１８のアルコキシ基である。（例えば、ｎ−ブトキシ基、ｎ−ペンチロキシ基、ｎ−ヘキシロキシ基、ベンジルオキシ基、４−ペンチルシクロヘキシルオキシ基、４’−ブチルビシクロヘキシル−４−オキシ基）である。
【００４４】
一般式（Ｉ）におけるＲ２８及びＲ２９は、各々独立に水素原子または置換基を表し、該置換基としては、下記の置換基群Ｖで表される置換基を挙げることができる。
【００４５】
（置換基群Ｖ）
ハロゲン原子（例えば塩素、フッ素）、メルカプト基、シアノ基、スルホ基、ヒドロキシ基、炭素数１〜１０、好ましくは炭素数２〜８、さらに好ましくは炭素数２〜５のカルバモイル基（例えばメチルカルバモイル基、エチルカルバモイル基、モルホリノカルボニル基）、炭素数０〜１０、好ましくは炭素数２〜８、さらに好ましくは炭素数２〜５のスルファモイル基（例えばメチルスルファモイル基、エチルスルファモイル基、ピペリジノスルホニル基）、ニトロ基、炭素数１〜２０、好ましくは炭素数１〜１０、さらに好ましくは炭素数１〜８のアルコキシ基（例えばメトキシ基、エトキシ基、２−メトキシエトキシ基、２−フェニルエトキシ基）、炭素数６〜２０、好ましくは炭素数６〜１２、さらに好ましくは炭素数６〜１０のアリールオキシ基（例えば、フェノキシ基、ｐ−メチルフェノキシ基、ｐ−クロロフェノキシ基、ナフトキシ基）、炭素数１〜２０、好ましくは炭素数２〜１２、さらに好ましくは炭素数２〜８のアシル基（例えば、アセチル基、ベンゾイル基、トリクロロアセチル基）、炭素数１〜２０、好ましくは炭素数２〜１２、さらに好ましくは炭素数２〜８のアシルオキシ基（例えばアセチルオキシ基、ベンゾイルオキシ基）、炭素数１〜２０、好ましくは炭素数２〜１２、さらに好ましくは炭素数２〜８のアシルアミノ基（例えばアセチルアミノ基）、炭素数１〜２０、好ましくは炭素数１〜１０、さらに好ましくは炭素数１〜８のスルホニル基（例えば、メタンスルホニル基、エタンスルホニル基、ベンゼンスルホニル基）、炭素数１〜２０、好ましくは炭素数１〜１０、さらに好ましくは炭素数１〜８のスルフィニル基（例えば、メタンスルフィニル基、エタンスルフィニル基、ベンゼンスルフィニル基）、炭素数１〜２０、好ましくは炭素数１〜１２、さらに好ましくは炭素数１〜８の置換又は無置換のアミノ基（例えば、アニリノ基、ジフェニルアミノ基、４−メチルフェニルアミノ基、４−エチルフェニルアミノ基、３−ｎ−プロピルフェニルアミノ基、４−ｎ−プロピルフェニルアミノ基、３−ｎ−ブチルフェニルアミノ基、４−ｎ−ブチルフェニルアミノ基、３−ｎ−ペンチルフェニルアミノ基、４−ｎ−ペンチルフェニルアミノ基、３−トリフルオロメチルフェニルアミノ基、４−トリフルオロメチルフェニルアミノ基、２−ピリジルアミノ基、３−ピリジルアミノ基、２−チアゾリルアミノ基、２−オキサゾリルアミノ基、Ｎ，Ｎ−メチルフェニルアミノ基、Ｎ，Ｎ−エチルフェニルアミノ基）、
【００４６】
炭素数１〜１５、好ましくは炭素数１〜１０、さらに好ましくは炭素数１〜６のウレイド基（例えば、ウレイド基、Ｎ，Ｎ−ジメチルウレイド基）、炭素数１〜１５、好ましくは炭素数１〜１０、さらに好ましくは炭素数１〜６のイミド基（例えば、スクシンイミド基）、炭素数１〜２０、好ましくは炭素数１〜１２、さらに好ましくは炭素数１〜８のアルキルチオ基（例えば、メチルチオ基、エチルチオ基、プロピルチオ基）、炭素数６〜８０、好ましくは炭素数６〜４０、さらに好ましくは炭素数６〜３０のアリールチオ基（例えば、フェニルチオ基、ｐ−メチルフェニルチオ基、ｐ−クロロフェニルチオ基、２−ピリジルチオ基、１−ナフチルチオ基、２−ナフチルチオ基、４−プロピルシクロヘキシル−４’−ビフェニルチオ基、４−ブチルシクロヘキシル−４’−ビフェニルチオ基、４−ペンチルシクロヘキシル−４’−ビフェニルチオ基、４−プロピルフェニル−２−エチニル−４’−ビフェニルチオ基）、炭素数１〜８０、好ましくは炭素数１〜４０、さらに好ましくは炭素数１〜３０のヘテロアリールチオ基（例えば、２−ピリジルチオ基、３−ピリジルチオ基、４−ピリジルチオ基、２−キノリルチオ基、２−フリルチオ基、２−ピロリルチオ基）、炭素数２〜２０、好ましくは炭素数２〜１２、さらに好ましくは炭素数２〜８のアルコキシカルボニル基（例えば、メトキシカルボニル基、エトキシカルボニル基、２−ベンジルオキシカルボニル基）、炭素数６〜２０、好ましくは炭素数６〜１２、さらに好ましくは炭素数６〜１０のアリーロキシカルボニル基（例えば、フェノキシカルボニル基）、炭素数１〜１８、好ましくは炭素数１〜１０、さらに好ましくは炭素数１〜５の無置換アルキル基（例えば、メチル基、エチル基、プロピル基、ブチル基）、炭素数１〜１８、好ましくは炭素数１〜１０、さらに好ましくは炭素数１〜５の置換アルキル基（例えば、ヒドロキシメチル基、トリフルオロメチル基、ベンジル基、カルボキシエチル基、エトキシカルボニルメチル基、またここでは炭素数２〜１８、好ましくは炭素数３〜１０、さらに好ましくは炭素数３〜５の不飽和炭化水素基（例えば、ビニル基、エチニル基、１−シクロヘキセニル基、ベンジリジン基、ベンジリデン基）も置換アルキル基に含まれることにする）、炭素数６〜２０、好ましくは炭素数６〜１５、さらに好ましくは炭素数６〜１０のアリール基（例えば、フェニル基、ナフチル基、ｐ−カルボキシフェニル基、ｐ−ニトロフェニル基、３，５−ジクロロフェニル基、ｐ−シアノフェニル基、ｍ−フルオロフェニル基、ｐ−トリル基、４−プロピルシクロヘキシル−４’−ビフェニル基、４−ブチルシクロヘキシル−４’−ビフェニル基、４−ペンチルシクロヘキシル−４’−ビフェニル基、４−プロピルフェニル−２−エチニル−４’−ビフェニル基）、炭素数１〜２０、好ましくは炭素数２〜１０、さらに好ましくは炭素数４〜６のヘテロアリール基（例えば、ピリジル基、５−メチルピリジル基、チエニル基、フリル基、モルホリノ基、テトラヒドロフルフリル基）。
【００４７】
これら置換基群Ｖは、ベンゼン環やナフタレン環が縮合した構造を形成することができる。さらに、これらの置換基上にさらに此処までに説明したＶの説明で示した置換基が置換していてもよい。
【００４８】
一般式（Ｉ）におけるＴ１は、アリーレン基又はヘテロアリーレン基を表す。
Ｔ１で表されるアリーレン基としては、好ましくは炭素数６〜１８、より好ましくは炭素数６〜１２のアリーレン基である。好ましいアリーレン基の具体例を挙げると、フェニレン基及びナフチレン基である。
【００４９】
Ｔ１で表されるアリーレン基がフェニレン基の場合、結合位置が１，４−位であることが直線性を高くすることによるオーダーパラメーター向上の観点から好ましい。
【００５０】
Ｔ１で表されるアリーレン基は、置換基を有していても、無置換であってもよい。該置換基としては、前記置換基群Ｖで表される置換基を挙げることができ、好ましくは、アルキル基、ハロゲン原子であり、炭素数１〜３のアルキル基がより好ましい。
【００５１】
Ｔ１で表されるアリーレン基の具体例としては、１，４−フェニレン基、ナフタレン−２，６−ジイル基、テトラヒドロナフタレン−２，６−ジイル基が挙げられる。
【００５２】
一般式（Ｉ）のＴ１で表されるヘテロアリーレン基としては、好ましくは炭素数１〜２０、より好ましくは炭素数２〜９のヘテロアリーレン基である。
好ましいヘテロアリーレン基の具体例には、ピリジン環、キノリン環、イソキノリン環、ピリミジン環、ピラジン環、チオフェン環、フラン環、オキサゾール環、チアゾール環、イミダゾール環、ピラゾール環、オキサジアゾール環、チアジアゾール環及びトリアゾール環からなる基、及びこれらが縮環して形成される縮環の２個の炭素原子から水素をそれぞれ１個ずつ除いて得られるヘテロアリーレン基が含まれる。
Ｔ１で表されるヘテロアリーレン基は置換基を有していても、無置換であってもよい。該置換基としては、前記置換基群Ｖで表される置換基を挙げることができる。
【００５３】
一般式（Ｉ）におけるＺは、酸素原子、硫黄原子又はカルボニル基を表す。
一般式（Ｉ）におけるｍは、０〜２の整数を表し、好ましくは、０又は１である。
一般式（Ｉ）におけるｉは、０又は１を表す。
ここで、ｉが１で、Ｚが酸素原子又は硫黄原子のときには、Ｒ２７はアルコキシ基ではなく、ｉが１で、Ｚがカルボニル基のときには、Ｒ２７はアシル基ではない。
【００５４】
一般式（Ｉ）における＊は、アントラキノン色素の母核に直接あるいは母核に結合したヘテロ原子（Ｎ，Ｓ）あるいは母核に連結した連結基（エステル）との結合位置を表す。例えば、後述する一般式（ＩＩ）〜（ＸＩ）におけるＲ１〜Ｒ２４で表される置換基が結合している原子との結合位置を表す。
【００５５】
一般式（Ｉ）で表される置換基は、全体で２個以上の環を有していることが、置換基の直線性を高くする事によるオーダーパラメーター向上の観点から好ましく、３個以上の場合には、直線性が更に向上する点で更に好適である。
【００５６】
以下に、一般式（Ｉ）で表す置換基の具体例を示すが、本発明はこれに限定されるものではない。下記において、＊はアントラキノン色素の母核に直接あるいは母核に結合したヘテロ原子（Ｎ，Ｓ）あるいは母核に連結した連結基（エステル）との結合位置を表す。
【００５７】
【化７】
2009108295.tif 000008
【００５８】
【化８】
2009108295.tif 000009
【００５９】
【化９】
2009108295.tif 000010
【００６０】
【化１０】
2009108295.tif 000011
【００６１】
＜アントラキノン色素＞
本発明の液晶組成物は３種以上のアントラキノン色素を含有し、このアントラキノン色素のうち少なくとも２種のアントラキノン色素が、前記一般式（Ｉ）で表される置換基を有する。好ましくは、前記一般式（Ｉ）で表される置換基を有するアントラキノン色素を３種類以上含有する場合であり、より好ましくは４種類以上含有する場合である。前記一般式（Ｉ）で表される置換基を有していれば、アントラキノン色素の母核は特に限定されない。
【００６２】
好ましくは、下記色素群Ａ〜Ｄの各群からそれぞれ少なくとも１種のアントラキノン色素を選択して、この選択された少なくとも４種のアントラキノン色素を含有することが好ましい。但し、この少なくとも４種のアントラキノン色素のうち、少なくとも２種類のアントラキノン色素は、前記一般式（Ｉ）で表される置換基を有する。
【００６３】
【化１１】
2009108295.tif 000012
【００６４】
【化１２】
2009108295.tif 000013
【００６５】
【化１３】
2009108295.tif 000014
【００６６】
【化１４】
2009108295.tif 000015
【００６７】
一般式（II）〜（XI）中、Ｒ１〜Ｒ３、Ｒ５〜Ｒ１２、Ｒ１４〜Ｒ１６、Ｒ１９、Ｒ２３及びＲ２４は、各々独立に、アリール基又はヘテロアリール基を表し、Ｒ１８及びＲ２０は、各々独立に、水素原子、アルキル基、アリール基又はヘテロアリール基を表し、Ｒ１３及びＲ１７は、各々独立に、アルキル基又はアリール基を表し、Ｒ４、Ｒ２１及びＲ２２は、各々独立に、水素原子、アルキル基、アルコキシ基、アリール基、アリールオキシ基又はヘテロアリール基を表し、Ｒは各々独立に水素原子または置換基を表す。
【００６８】
ここで、Ｒ１〜Ｒ１２、Ｒ１４〜Ｒ１６及びＲ１８〜Ｒ２４で表されるアリール基又はヘテロアリール基、並びにＲ１３及びＲ１７のアリール基は更に置換基を有して、前記一般式（Ｉ）で表される置換基または液晶性基となっていてもよい。
好ましくは、Ｒ１〜Ｒ１２、Ｒ１４〜Ｒ１６及びＲ１８〜Ｒ２４で表されるアリール基又はヘテロアリール基、並びにＲ１３及びＲ１７のアリール基は、前記一般式（Ｉ）で表される置換基または液晶性基となる場合であり、より好ましくは、前記一般式（Ｉ）で表される置換基となる場合である。
【００６９】
なお、前記液晶性基とは、シクロヘキサン、ベンゼン環などの環状構造を２個以上有する置換基のことをさし、液晶性を示す化合物と類似の骨格を有するものを意味する。液晶性を示す化合物としては、ネマチック相あるいはスメクチック相を示す液晶化合物があげられ、その具体例としては、アゾメチン化合物、シアノビフェニル化合物、シアノフェニルエステル、フッ素置換フェニルエステル、シクロヘキサンカルボン酸フェニルエステル、フッ素置換シクロヘキサンカルボン酸フェニルエステル、シアノフェニルシクロヘキサン、フッ素置換フェニルシクロヘキサン、シアノ置換フェニルピリミジン、フッ素置換フェニルピリミジン、アルコキシ置換フェニルピリミジン、フッ素置換アルコキシ置換フェニルピリミジン、フェニルジオキサン、トラン系化合物、フッ素置換トラン系化合物、アルケニルシクロヘキシルベンゾニトリルなどが挙げられる。日本学術振興会第１４２委員会編、液晶デバイスハンドブック、日刊工業新聞社、１９８９年、第１５４〜１９２頁ならびに第７１５〜７２２頁に詳しい。具体的な液晶性基の構造については後述する。
以下では、一般式（II）〜（XI）について個々に説明する。
【００７０】
＜＜一般式（II）＞＞
【化１５】
2009108295.tif 000016
【００７１】
色素群Ａの一般式（II）中、Ｒ１及びＲ２は、各々独立に、アリール基又はヘテロアリール基を表し、Ｒは各々独立に水素原子または置換基を表す。
【００７２】
Ｒ１及びＲ２で表されるアリール基としては、好ましくは炭素数６〜１８、より好ましくは炭素数６〜１２のアリール基が挙げられる。これらは置換基を有していても、無置換であってもよい。Ｒ１及びＲ２で表されるアリール基の置換基としては、前記の置換基群Ｖが挙げられる。
Ｒ１及びＲ２で表されるヘテロアリール基としては、好ましくは炭素数２〜１８、より好ましくは炭素数２〜１２のヘテロアリール基、例えば、ピリジル、キノリニル、ピリミジニル、ピラジニル、チオフェニル、フラニル、オキサゾリル、チアゾリル、イミダゾリル、ピラゾリル、オキサジアゾリル及びチアジアゾリルが挙げられる。これらは置換基を有していても、無置換であってもよい。Ｒ１及びＲ２で表されるヘテロアリール基の置換基としては、前記の置換基群Ｖが挙げられる。
【００７３】
Ｒ１及びＲ２で表されるアリール基及びヘテロアリール基は、置換基を有して、一般式（Ｉ）で表される置換基または液晶性基であることが好ましく、一般式（Ｉ）で表される置換基であることがより好ましい。
一般式（II）で表されるアントラキノン色素が一般式（Ｉ）で表される置換基を有する場合、Ｒ１及びＲ２の両方が一般式（Ｉ）で表される置換基であっても、一方が一般式（Ｉ）で表される置換基であってもよいが、一方が一般式（Ｉ）で表される置換基であることが好ましい。
【００７４】
Ｒ１及びＲ２で表されるアリール基が、一般式（Ｉ）で表される置換基ではない場合、Ｒ１及びＲ２で表されるアリール基は、パラ位またはメタ位に置換基を有するフェニル基であることが好ましい。該置換基としては、ハロゲン原子（塩素原子、フッ素原子）、アリール基又はアルキル基が好ましい。より好ましいアルキル基としては、炭素数３〜１０であり、具体的には、ｔ−ブチル基、ｎ−ヘキシル基、ｎ−オクチル基などを挙げることができる。
【００７５】
また、Ｒ１及びＲ２で表されるアリール基が、一般式（Ｉ）で表される置換基ではない場合、更に置換されて、環を２つ以上有する構造となっていることが、ホスト液晶類似構造とすることによる、溶解性向上およびオーダーパラメーター向上の観点から好ましく、より好ましくは液晶性基となっている場合である。液晶性基として具体的には、以下の構造を挙げることができるが、これらに限定されるわけではない。
【００７６】
【化１６】
2009108295.tif 000017
【００７７】
上記構造式中、Ｒ３０〜Ｒ３６は、アルキル基であることが好ましく、炭素数３〜１４のアルキル基であることがより好ましい。
【００７８】
Ｒ１及びＲ２で表されるアリール基が、一般式（Ｉ）で表される置換基でも液晶性基でもない場合、ｐ−ｔ−ブチルフェニル、ｐ−シアノフェニル、ｐ−フルオロフェニル、ｍ−クロロフェニル、ｐ−アルキルフェニル、ｐ−アルコキシフェニルであることが好ましい。
【００７９】
一般式（II）中、Ｒは各々独立に水素原子または置換基を表す。該置換基としては、前記置換基群Ｖで表される置換基を挙げることができ、好ましい置換基も同様である。
【００８０】
＜＜一般式（III）＞＞
【化１７】
2009108295.tif 000018
【００８１】
色素群Ｂの一般式（III）中、Ｒ３は、アリール基又はヘテロアリール基を表す。Ｒ４
は、水素原子、アルキル基、アルコキシ基、アリール基、アリールオキシ基又はヘテロアリール基を表し、Ｒは各々独立に水素原子または置換基を表す。
【００８２】
Ｒ３及びＲ４で表されるアリール基及びヘテロアリール基は、一般式（II）におけるＲ１又はＲ２で説明したアリール基及びヘテロアリール基とそれぞれ同義であり、好適な範囲についても同様である。
【００８３】
Ｒ４で表されるアルキル基としては、好ましくは、炭素数１〜２４、より好ましくは炭素数２〜２０、更に好ましくは炭素数３〜１８のアルキル基であり、例えば、ｎ−ブチル基、ｎ−ペンチル基、ｎ−ヘキシル基、４−ブチルシクロヘキシル基、４−ヒドロキシブチル基、４−ペンチルシクロヘキシルメチル基、４’−ブチルビシクロヘキシル−４−メチル基、エトキシカルボニルメチル、４−（４−ブチルシクロヘキシロキシカルボニル）−シクロヘキシル基）である。
【００８４】
Ｒ４で表されるアルコキシ基としては、好ましくは、炭素数１〜２４、より好ましくは炭素数２〜２０、更に好ましくは炭素数３〜１８のアルコキシ基であり、例えば、ｎ−ブトキシ基、ｎ−ペンチルオキシ基、ｎ−ヘキシルオキシ基、２−エチルヘキシルオキシ基、４−ヒドロキシブトキシ基、４−ペンチルシクロヘキシルメチルオキシ基、４’−ブチルビシクロヘキシル−４−メチルオキシ基、エトキシカルボニルメチルオキシ、４−（４−ブチルシクロヘキシロキシカルボニル）−シクロヘキシルオキシ基）である。これらは更に置換基を有していても、無置換であってもよい。
【００８５】
Ｒ４で表されるアリールオキシ基としては、好ましくは炭素数６〜３０、より好ましくは炭素数７〜２５のアリールオキシ基であり、例えば、ｐ−ブチルフェノキシ基、ｐ−ペンチルオキシフェノキシ基、ｐ−フルオロフェノキシ基、４−（２−ヘキシロキシエトキシ）−３−メチルフェノキシ基、ｍ−クロロフェノキシ基が挙げられる。これらは更に置換基を有していても、無置換であってもよい。
【００８６】
一般式（III）中、Ｒは各々独立に水素原子または置換基を表す。該置換基としては、
前記置換基群Ｖで表される置換基を挙げることができ、好ましい置換基も同様である。
【００８７】
一般式（III）で表されるアントラキノン色素が一般式（Ｉ）で表される置換基を有す
る場合、Ｒ３及びＲ４の一方が一般式（Ｉ）で表される置換基であっても、両者が一般式（Ｉ）で表される置換基であってもよい。
【００８８】
＜＜一般式（IV）＞＞
【化１８】
2009108295.tif 000019
【００８９】
色素群Ｂの一般式（IV）中、Ｒ１５及びＲ１６は各々独立にアリール基又はヘテロアリール基を表す。
【００９０】
Ｒ１５及びＲ１６で表されるアリール基及びヘテロアリール基は、一般式（II)におけ
るＲ１又はＲ２で説明したアリール基及びヘテロアリール基とそれぞれ同義であり、好適な範囲についても同様である。
一般式（IV）で表されるアントラキノン色素が一般式（Ｉ）で表される置換基を有する場合、Ｒ１５及びＲ１６の一方が一般式（Ｉ）で表される置換基であっても、両者が一般式（Ｉ）で表される置換基であってもよい。好ましくは、Ｒ１５及びＲ１６の一方が一般式（Ｉ）で表される置換基である。
【００９１】
一般式（IV）中、Ｒは各々独立に水素原子または置換基を表す。該置換基としては、前記置換基群Ｖで表される置換基を挙げることができ、好ましい置換基も同様である。
【００９２】
＜＜一般式（Ｖ）＞＞
【化１９】
2009108295.tif 000020
【００９３】
色素群Ｂの一般式（Ｖ）中、Ｒ１１及びＲ１２は各々独立にアリール基又はヘテロアリール基を表す。
【００９４】
Ｒ１１及びＲ１２で表されるアリール基及びヘテロアリール基は、一般式（II)におけ
るＲ１又はＲ２で説明したアリール基及びヘテロアリール基とそれぞれ同義であり、好適な範囲についても同様である。
一般式（Ｖ）で表されるアントラキノン色素が一般式（Ｉ）で表される置換基を有する場合、Ｒ１１及びＲ１２の一方が一般式（Ｉ）で表される置換基であっても、両者が一般式（Ｉ）で表される置換基であってもよい。好ましくは、Ｒ１２が一般式（Ｉ）で表される置換基の場合である。
【００９５】
一般式（Ｖ）中、Ｒは各々独立に水素原子または置換基を表す。該置換基としては、前記置換基群Ｖで表される置換基を挙げることができ、好ましい置換基も同様である。
【００９６】
＜＜一般式（VI）＞＞
【化２０】
2009108295.tif 000021
【００９７】
色素群Ｃの一般式（VI）中、Ｒ５及びＲ６は各々独立にアリール基又はヘテロアリール基を表す。
【００９８】
Ｒ５及びＲ６で表されるアリール基及びヘテロアリール基は、一般式（II)におけるＲ
１又はＲ２で説明したアリール基及びヘテロアリール基とそれぞれ同義であり、好適な範囲についても同様である。
一般式（VI）で表されるアントラキノン色素が一般式（Ｉ）で表される置換基を有する場合、Ｒ５及びＲ６の一方が一般式（Ｉ）で表される置換基であっても、両者が一般式（Ｉ）で表される置換基であってもよい。
【００９９】
一般式（VI）中、Ｒは各々独立に水素原子または置換基を表す。該置換基としては、前記置換基群Ｖで表される置換基を挙げることができ、好ましい置換基も同様である。
【０１００】
＜＜一般式（VII）＞＞
【化２１】
2009108295.tif 000022
【０１０１】
色素群Ｃの一般式（VII）中、Ｒ２３及びＲ２４は各々独立にアリール基又はヘテロア
リール基を表す。
【０１０２】
Ｒ２３及びＲ２４で表されるアリール基及びヘテロアリール基は、一般式（II)におけるＲ１又はＲ２で説明したアリール基及びヘテロアリール基とそれぞれ同義であり、好適な範囲についても同様である。
一般式（VII）で表されるアントラキノン色素が一般式（Ｉ）で表される置換基を有す
る場合、Ｒ２３及びＲ２４の一方が一般式（Ｉ）で表される置換基であっても、両者が一般式（Ｉ）で表される置換基であってもよい。
【０１０３】
一般式（VII）中、Ｒは各々独立に水素原子または置換基を表す。該置換基としては、
前記置換基群Ｖで表される置換基を挙げることができ、好ましい置換基も同様である。
【０１０４】
＜＜一般式（VIII）＞＞
【化２２】
2009108295.tif 000023
【０１０５】
色素群Ｃの一般式（VIII）中、Ｒ１３は、アルキル基又はアリール基を表し、Ｒ１４は、アリール基又はヘテロアリール基を表し、Ｒは各々独立に水素原子または置換基を表す。
Ｒ１３で表されるアルキル基としては、好ましくは、炭素数１〜２４、より好ましくは炭素数２〜２０、更に好ましくは炭素数３〜１８のアルキル基である。Ｒ１３で表されるアルキル基は、置換基を有していても、無置換であってもよい。該置換基としては、前記置換基群Ｖが挙げられ、好ましい範囲も同様である。
Ｒ１３で表されるアルキル基は、例えば、ｎ−ブチル基、ｎ−ペンチル基、ｎ−ヘキシル基、４−ブチルシクロヘキシル基、４−ペンチルシクロヘキシル基、４−ヒドロキシブチル基、４−ペンチルシクロヘキシルメチル基、４’−ブチルビシクロヘキシル−４−メチル基、エトキシカルボニルメチル、４−（４−ブチルシクロヘキシロキシカルボニル）−シクロヘキシル基である。
【０１０６】
Ｒ１３で表されるアリール基としては、一般式（II)におけるＲ１又はＲ２で説明した
アリール基とそれぞれ同義であり、好適な範囲についても同様である。
【０１０７】
Ｒ１４で表されるアリール基及びヘテロアリール基は、一般式（II)におけるＲ１又は
Ｒ２で説明したアリール基及びヘテロアリール基とそれぞれ同義であり、好適な範囲についても同様である。
【０１０８】
一般式（VIII）中、Ｒは各々独立に水素原子または置換基を表す。該置換基としては、前記置換基群Ｖで表される置換基を挙げることができ、好ましい置換基も同様である。
【０１０９】
＜＜一般式（IX）＞＞
【化２３】
2009108295.tif 000024
【０１１０】
色素群Ｄの一般式（IX）中、Ｒ７、Ｒ８、Ｒ９及びＲ１０は各々独立にアリール基又はヘテロアリール基を表す。
Ｒ７、Ｒ８、Ｒ９及びＲ１０で表されるアリール基及びヘテロアリール基は、一般式（II)におけるＲ１又はＲ２で説明したアリール基及びヘテロアリール基とそれぞれ同義で
あり、好適な範囲についても同様である。
【０１１１】
一般式（IX）で表されるアントラキノン色素が一般式（Ｉ）で表される置換基を有する場合、Ｒ７、Ｒ８、Ｒ９及びＲ１０のいずれもが一般式（Ｉ）で表される置換基になり得る。好ましくは、Ｒ７、Ｒ８、Ｒ９及びＲ１０のうち１〜４個が一般式（Ｉ）で表される置換基の場合であり、２個又は４個の場合がより好ましい。
【０１１２】
一般式（IX）で表されるアントラキノン色素が２個の一般式（Ｉ）で表される置換基を有する場合、Ｒ７とＲ８の組み合わせ、Ｒ９とＲ１０の組み合わせ、Ｒ７とＲ１０（或いはＲ８とＲ９、いずれであっても同義）の組み合わせのいずれであってもよい。
【０１１３】
一般式（IX）中、Ｒは各々独立に水素原子または置換基を表す。該置換基としては、前記置換基群Ｖで表される置換基を挙げることができ、好ましい置換基も同様である。
【０１１４】
＜＜一般式（Ｘ）＞＞
【化２４】
2009108295.tif 000025
【０１１５】
色素群Ｄの一般式（Ｘ）中、Ｒ１９はアリール基又はヘテロアリール基を表す。
Ｒ１９で表されるアリール基及びヘテロアリール基は、一般式（II)におけるＲ１又は
Ｒ２で説明したアリール基及びヘテロアリール基とそれぞれ同義であり、好適な範囲についても同様である。
【０１１６】
Ｒ２０は、水素原子、アルキル基、アリール基又はヘテロアリール基を表し、好ましくは、アリール基又はヘテロアリール基である。
Ｒ２０で表されるアリール基及びヘテロアリール基は、一般式（II)におけるＲ１又は
Ｒ２で説明したアリール基及びヘテロアリール基とそれぞれ同義であり、好適な範囲についても同様である。
Ｒ２０で表されるアルキル基は、一般式（III)におけるＲ４で説明したアルキル基と同義であり、好適な範囲についても同様である。
【０１１７】
一般式（Ｘ）中、Ｒ２１及びＲ２２は、各々独立に、水素原子、アルキル基、アルコキシ基、アリール基、アリールオキシ基又はヘテロアリール基を表す。
Ｒ２１及びＲ２２は、一般式（III）で説明したＲ４と同義であり、好ましい範囲につ
いても同様である。
【０１１８】
一般式（Ｘ）中、Ｒは各々独立に水素原子または置換基を表す。該置換基としては、前記置換基群Ｖで表される置換基を挙げることができ、好ましい置換基も同様である。
【０１１９】
一般式（Ｘ）で表されるアントラキノン色素が一般式（Ｉ）で表される置換基を有する場合、Ｒ１９、Ｒ２０、Ｒ２１及びＲ２２のアリール基又はヘテロアリール基が更に置換基を有して一般式（Ｉ）で表される置換基になり得る。好ましくは、Ｒ１９、Ｒ２０、Ｒ２１及びＲ２２のうち０〜３個が一般式（Ｉ）で表される置換基の場合である。
【０１２０】
＜＜一般式（XI）＞＞
【化２５】
2009108295.tif 000026
【０１２１】
一般式（XI）中、Ｒ１７は、アルキル基又はアリール基を表し、Ｒは各々独立に水素原子または置換基を表す。
Ｒ１７は、一般式（VIII）で説明したＲ１３と同義であり、好ましい範囲についても同様である。
【０１２２】
Ｒ１８は、水素原子、アルキル基、アリール基又はヘテロアリール基を表す。
Ｒ１８は、一般式（Ｘ）で説明したＲ２０と同義であり、好ましい範囲についても同様である。
一般式（XI）中、Ｒは各々独立に水素原子または置換基を表す。該置換基としては、前記置換基群Ｖで表される置換基を挙げることができ、好ましい置換基も同様である。
【０１２３】
＜色素の組み合わせ＞
本発明の液晶組成物は、３種以上のアントラキノン色素からなり、そのうち前記一般式（Ｉ）で表される置換基を有するアントラキノン色素を少なくとも２種含有すればよく、このアントラキノン色素が前記一般式（II）〜（XI）で表されるアントラキノン骨格を有するものであってもよい。したがって、前記色素群Ａ〜Ｄに関係なく、前記一般式（II）〜（XI）で表されるアントラキノン色素のうち少なくとも３種を選択し、この選択した中で少なくとも２種のアントラキノン色素が一般式（Ｉ）で表される置換基を有していてもよい。
【０１２４】
つまり、
ａ）Ｒ１、Ｒ２：    一般式（ＩＩ）
ｂ）Ｒ３、Ｒ４：    一般式（ＩＩＩ）
ｃ）Ｒ１５、Ｒ１６：  一般式（ＩＶ）
ｄ）Ｒ１１、Ｒ１２：  一般式（Ｖ）
ｅ）Ｒ５、Ｒ６：    一般式（ＶＩ）
ｆ）Ｒ２３、Ｒ２４：  一般式（ＶＩＩ）
ｇ）Ｒ１３、Ｒ１４：  一般式（ＶＩＩＩ）
ｈ）Ｒ７〜Ｒ１０：   一般式（ＩＸ）
ｉ）Ｒ１９〜Ｒ２２：  一般式（Ｘ）
ｊ）Ｒ１７、Ｒ１８：  一般式（ＸＩ）
からなる群のうち、少なくとも２つ以上の群、より好ましくは３つ以上の群が、少なくとも１つ以上の前記一般式（Ｉ）で表される置換基を含む場合が好ましい。
【０１２５】
より好適には、前記色素群Ａ（一般式（II）で表されるアントラキノン色素）から少なくとも１種、前記色素群Ｂ（一般式（III）、一般式（IV）、一般式（Ｖ））で表されるアントラキノン色素）から少なくとも１種、前記色素群Ｃ（一般式（VI）、一般式（VII）、一般式（VIII））で表されるアントラキノン色素）から少なくとも１種、及び前記色素群Ｄ（一般式（IX）、一般式（Ｘ）、一般式（XI））で表されるアントラキノン色素）から少なくとも１種を選択し、この選択された少なくとも４種のアントラキノン色素を含有することが、ホスト液晶に対する溶解性およびオーダーパラメーター向上効果の観点から好ましい。
【０１２６】
なお、色素群Ａは、構造的にイエロー領域に主吸収を有するという特徴を有するアントラキノン色素である。色素群Ｂは、構造的にレッド領域に主吸収を有するという特徴を有するアントラキノン色素である。色素群Ｃは、構造的にバイオレット領域に主吸収を有するという特徴を有するアントラキノン色素である。色素群Ｄは、構造的にシアン領域に主吸収を有するという特徴を有するアントラキノン色素である。
これらの色素群から少なくとも１種ずつ選択し、それらを併用することで、特定のクロモフォアに対する一般式（Ｉ）で表される置換基の割合が増加し、色素会合が抑制された結果、色相変化が生じず、かつホスト液晶に対する溶解性およびオーダーパラメーターが向上するという機能が奏されるものと推測されるが、このメカニズムは明らかではなく、本発明は上記推測によって限定されない。
【０１２７】
但し、各色素群Ａ〜Ｄから選択された４種以上のアントラキノン色素のうち、少なくとも２種のアントラキノン色素は、前記一般式（Ｉ）で表される置換基を有し、好ましくは３種のアントラキノン色素、より好ましくは４種のアントラキノン色素が前記一般式（Ｉ）で表される置換基を有する。
【０１２８】
更に好適には、前記一般式（II）で表されるアントラキノン色素のうち少なくとも１種と、前記一般式（III）及び（IV）及び（Ｖ）で表されるアントラキノン色素のうち少なくとも１種と、前記一般式（VI）及び（VII）で表されるアントラキノン色素のうち少なくとも１種と、前記一般式（IX）で表されるアントラキノン色素のうち少なくとも１種と、を含有する液晶組成物である。
この組み合わせによれば、効果的な色素励起状態の失活が生じるという機能が奏されると推測され、光堅牢性の観点で優れる。
但し、この場合もこれら４種以上のアントラキノン色素のうち、少なくとも２種のアントラキノン色素は、前記一般式（Ｉ）で表される置換基を有し、好ましくは３種のアントラキノン色素、より好ましくは４種のアントラキノン色素が前記一般式（Ｉ）で表される置換基を有する。
【０１２９】
特に好適には、前記一般式（II）、（III）、（VI）及び（IX）の組み合わせ、（II）
、（IＶ）、（VI）及び（IX）の組み合わせ、または（II）、（Ｖ）、（VI）及び（IX）
の組み合わせでアントラキノン色素を含有する液晶組成物である。この組み合わせによれば、より光堅牢性、ホスト液晶に対する溶解性、オーダーパラメーターが高くなるという機能が奏されると推測される。
以下に、本発明に使用可能な色素群の具体例を示すが、本発明はこれに限定されるものではない。
【０１３０】
（色素群Ａ）
【化２６】
2009108295.tif 000027
【０１３１】
【化２７】
2009108295.tif 000028
【０１３２】
【化２８】
2009108295.tif 000029
【０１３３】
（色素群Ｂ）
【化２９】
2009108295.tif 000030
【０１３４】
【化３０】
2009108295.tif 000031
【０１３５】
【化３１】
2009108295.tif 000032
【０１３６】
【化３２】
2009108295.tif 000033
【０１３７】
【化３３】
2009108295.tif 000034
【０１３８】
【化３４】
2009108295.tif 000035
【０１３９】
（色素群Ｃ）
【化３５】
2009108295.tif 000036
【０１４０】
【化３６】
2009108295.tif 000037
【０１４１】
【化３７】
2009108295.tif 000038
【０１４２】
【化３８】
2009108295.tif 000039
【０１４３】
【化３９】
2009108295.tif 000040
【０１４４】
【化４０】
2009108295.tif 000041
【０１４５】
（色素群Ｄ）
【化４１】
2009108295.tif 000042
【０１４６】
【化４２】
2009108295.tif 000043
【０１４７】
【化４３】
2009108295.tif 000044
【０１４８】
【化４４】
2009108295.tif 000045
【０１４９】
【化４５】
2009108295.tif 000046
【０１５０】
【化４６】
2009108295.tif 000047
【０１５１】
（その他）
【化４７】
2009108295.tif 000048
【０１５２】
【化４８】
2009108295.tif 000049
【０１５３】
前記一般式（Ｉ）で表される置換基を有するアントラキノン色素は、公知の合成方法により合成できる。公知の合成方法は、例えばAlexander V. Ivashchenko, DICHROIC DYES for LIQUID CRYSTAL DISPLAYS（CRC Press）、特開2003-192664に記載があり、上記具体例化合物（A-1）〜（E-4）もこれらの文献を参考に合成できる。
【０１５４】
＜液晶組成物＞
本発明の液晶組成物は、液晶と、前記一般式（Ｉ）で表される置換基を有するアントラキノン色素の少なくとも２種と、を含有する。前記一般式（Ｉ）で表される置換基を有するアントラキノン色素は、液晶（以下「ホスト液晶」と称する場合がある）に溶解して、いわゆる二色性色素として機能する。本発明にかかる液晶組成物に使用可能な液晶は、電界の作用により、その配向状態を変化させ、二色性色素の配向状態を制御する機能を有する化合物と定義される。
【０１５５】
ホスト液晶への二色性色素（本発明にかかるアントラキノン色素を含む）の溶解は、機械的攪拌、加熱、超音波、あるいはその組合せなどを利用することができる。その他、本発明の液晶組成物の調製については、公知の方法を採用することができる。
【０１５６】
本発明の液晶組成物に用いられるホスト液晶は、前述のアントラキノン色素と共存しうるものであれば特に制限はないが、たとえば、ネマチック相あるいはスメクチック相を示す液晶化合物が利用できる。
【０１５７】
本発明にかかる液晶は、ネマチック相を示す液晶化合物が好ましい。ネマチック相を示す液晶化合物とは、２５℃においてネマチック相を示す液晶をいう。
ネマチック液晶を適用すると、コレステリック液晶やスメクチック液晶に比べて、配列状態の変化に必要な電圧が低くなる。さらに、カイラル剤と組み合わせた場合に螺旋構造を形成しやすく、表示性能が向上するという利点がある。
【０１５８】
液晶の誘電率異方性（Δε）は、大きくなるほどしきい値電圧が小さくなるため、消費電力の削減に好適である。したがって、好ましい誘電率異方性（Δε）は１０以上であり、より好ましくは２０以上である。
ここでいう誘電率異方性（Δε）とは、液晶分子の長軸方向の誘電率（ε‖）と液晶分子の短軸方向の誘電率（ε⊥）との差として定義される。
【０１５９】
Δε  ＝  ε‖  −  ε⊥
【０１６０】
本発明に用いるネマチック液晶の屈折率異方性（Δｎ）は、大きいものが好ましい。ランダムなフォーカルコニック状態に基づく散乱状態ではネマチック液晶のΔｎが大きいほど散乱強度が高くなり、表示性能が向上するためである。
【０１６１】
ここでいう屈折率異方性（Δｎ）とは、液晶分子の長軸方向の屈折率（ｎ‖）と液晶分子の短軸方向の屈折率（ｎ⊥）との差として定義される。
Δｎ  ＝  ｎ‖  −  ｎ⊥
【０１６２】
現実的な屈折率異方性（Δｎ）の範囲としては、０．０５以上０．４以下程度であり、液晶の耐久性を考慮すれば、屈折率異方性（Δｎ）は０．８以上０．２５以下程度である。
【０１６３】
ネマチック液晶化合物の具体例としては、アゾメチン化合物、シアノビフェニル化合物、シアノフェニルエステル、フェニルエステル、シクロヘキサンカルボン酸フェニルエステル、フェニルシクロヘキサン、フェニルピリミジン、フェニルジオキサン、トラン系化合物、アルケニルシクロヘキシルベンゾニトリルなどが挙げられる。「液晶デバイスハンドブック」（日本学術振興会第１４２委員会編、日刊工業新聞社、１９８９年）の第１５４〜１９２頁及び第７１５〜７２２頁に記載の液晶化合物を用いることができる。
【０１６４】
例えば、Ｍｅｒｃｋ社の液晶Ｍｅｒｃｋ社の液晶（Ｅ７、Ｅ１００、ＺＬＩ−１１３２、１５６５、３７００、３９２６、４７９２、ＭＬＣ−６０６７−０００、６２６７、６２８４、６２８７、６２８８、６４０６、６４２２、６４２３、６４２５、６４３５、６４３７、６４８１、６４８６、６４９２、６４９９、６６２９、６６３３、６６５７−０００、６８２８、６８４４−０００、６８４８−０００、６８７３−０００、６８７３−１００、６８９３−０００、６８９３−１００、７００１、７００３、７０１８、７０２０、７０２１−０００、７０２１−１００、７０２２−０００、７０２２−１００、７０２３、７７００、７８００、９０００−０００、９３００−０００、１２０００−０００、１３８００−０００、１３８００−１００、１３９００−０００、１３９００−１００、１５９００−０００、１５９００−１００、１６０００−０００、１６０００−１００、１１４０００−０００、１１４０００−１００、１１６０００−０００、１１６０００−１００など）、チッソ社の液晶（ＬＩＸＯＮ５０３６ｘｘ、５０３７ｘｘ、５０３９ｘｘ、５０４０ｘｘ、５０４１ｘｘなど）、旭電化社の液晶（ＨＡ−１１７５７、ＣＡ−３２１５０など）が挙げられる。
【０１６５】
本発明にかかる液晶組成物において、屈折率異方性（Δｎ）を上げて散乱を強くし、または粘度を高めて散乱状態を維持しやすくするなどの観点では、４つの環を有する液晶性化合物（４環性液晶）を用いることが好ましい。更に、４つの環を有する液晶性化合物では、液晶性を示す転移温度が高くなる。
【０１６６】
４つの環を有する液晶性化合物としては、下記一般式（１）で表される化合物であることが好適である。
【０１６７】
一般式（１）：  Ｔ１−Ｄ１−（Ｌ１）ａ−Ｄ２−（Ｌ２）ｂ−Ｄ３−（Ｌ３）ｃ−Ｄ４−Ｔ２
【０１６８】
一般式（１）中、Ｄ１〜Ｄ４は、各々独立にアリーレン基、ヘテロアリーレン基又は２価の環状脂肪族炭化水素基を表す。Ｌ１〜Ｌ３は２価の連結基を表す。Ｔ１は、アルキル基、アルコキシ基を表す。Ｔ２は、アルキル基、シアノ基、ハロゲン原子、ニトロ基、パーフルオロアルコキシ基、パーフルオロアルキル基を表す。ａ〜ｃは各々独立に０〜３の整数を表す。
【０１６９】
Ｄ１〜Ｄ４で表されるアリーレン基としては、好ましくは炭素数６〜２０、より好ましくは炭素数６〜１０のアリーレン基である。好ましいアリーレン基の具体例を挙げると、フェニレン基及びナフタレン基であり、例えば、１，４−フェニレン基、ナフタレン−２，６−ジイル基、テトラヒドロナフタレン−２，６−ジイル基が挙げられる。
【０１７０】
Ｄ１〜Ｄ４で表されるヘテロアリーレン基としては、好ましくは炭素数１〜２０、より好ましくは炭素数２〜９のヘテロアリーレン基である。好ましいヘテロアリーレン基の具体例には、ピリジン環、キノリン環、イソキノリン環、ピリミジン環、ピラジン環、チオフェン環、フラン環、オキサゾール環、チアゾール環、イミダゾール環、ピラゾール環、オキサジアゾール環、チアジアゾール環及びトリアゾール環からなる基、及びこれらが縮環して形成される縮環の２個の炭素原子から水素をそれぞれ１個ずつ除いて得られるヘテロアリーレン基が含まれる。
【０１７１】
Ｄ１〜Ｄ４で表される２価の環状脂肪族炭化水素基としては、好ましくは炭素数３〜２０、より好ましくは炭素数４〜１２の２価の環状脂肪族炭化水素基である。好ましい２価の環状脂肪族炭化水素基の具体例は、シクロヘキサンジイル、デカヒドロナフタレンジイルであり、より好ましくはシクロヘキサン−１，４−ジイル基、デカヒドロナフタレン−２，６−ジイル基である。
【０１７２】
Ｄ１〜Ｄ４は、各々独立に、同一の置換基を有していても、異なる置換基を有していても、或いは、無置換であってもよい。
これらの置換基としては、下記の置換基群Ｖが挙げられる。
【０１７３】
（置換基群Ｖ）
ハロゲン原子（例えば塩素、臭素、沃素、フッ素）、メルカプト基、シアノ基、カルボキシル基、リン酸基、スルホ基、ヒドロキシ基、炭素数１〜１０、好ましくは炭素数２〜８、更に好ましくは炭素数２〜５のカルバモイル基（例えばメチルカルバモイル、エチルカルバモイル、モルホリノカルボニル）、炭素数０〜１０、好ましくは炭素数２〜８、更に好ましくは炭素数２〜５のスルファモイル基（例えばメチルスルファモイル、エチルスルファモイル、ピペリジノスルフォニル）、ニトロ基、炭素数１〜２０、好ましくは炭素数１〜１０、更に好ましくは炭素数１〜８のアルコキシ基（例えばメトキシ、エトキシ、２−メトキシエトキシ、２−フェニルエトキシ）、炭素数６〜２０、好ましくは炭素数６〜１２、更に好ましくは炭素数６〜１０のアリールオキシ基（例えばフェノキシ、ｐ−メチルフェノキシ、ｐ−クロロフェノキシ、ナフトキシ）、炭素数１〜２０、好ましくは炭素数２〜１２、更に好ましくは炭素数２〜８のアシル基（例えばアセチル、ベンゾイル、トリクロロアセチル）、炭素数１〜２０、好ましくは炭素数２〜１２、更に好ましくは炭素数２〜８のアシルオキシ基（例えばアセチルオキシ、ベンゾイルオキシ）、炭素数１〜２０、好ましくは炭素数２〜１２、更に好ましくは炭素数２〜８のアシルアミノ基（例えばアセチルアミノ）、炭素数１〜２０、好ましくは炭素数１〜１０、更に好ましくは炭素数１〜８のスルホニル基（例えばメタンスルホニル、エタンスルホニル、ベンゼンスルホニル）、炭素数１〜２０、好ましくは炭素数１〜１０、更に好ましくは炭素数１〜８のスルフィニル基（例えばメタンスルフィニル、エタンスルフィニル、ベンゼンスルフィニル）、炭素数１〜２０、好ましくは炭素数１〜１２、更に好ましくは炭素数１〜８の置換又は無置換のアミノ基（例えばアミノ、メチルアミノ、ジメチルアミノ、ベンジルアミノ、アニリノ、ジフェニルアミノ、４−メチルフェニルアミノ、４−エチルフェニルアミノ、３−ｎ−プロピルフェニルアミノ、４−ｎ−プロピルフェニルアミノ、３−ｎ−ブチルフェニルアミノ、４−ｎ−ブチルフェニルアミノ、３−ｎ−ペンチルフェニルアミノ、４−ｎ−ペンチルフェニルアミノ、３−トリフルオロメチルフェニルアミノ、４−トリフルオロメチルフェニルアミノ、２−ピリジルアミノ、３−ピリジルアミノ、２−チアゾリルアミノ、２−オキサゾリルアミノ、Ｎ，Ｎ−メチルフェニルアミノ、Ｎ，Ｎ−エチルフェニルアミノ）、炭素数０〜１５、好ましくは炭素数３〜１０、更に好ましくは炭素数３〜６のアンモニウム基（例えばトリメチルアンモニウム、トリエチルアンモニウム）、炭素数０〜１５、好ましくは炭素数１〜１０、更に好ましくは炭素数１〜６のヒドラジノ基（例えばトリメチルヒドラジノ基）、炭素数１〜１５、好ましくは炭素数１〜１０、更に好ましくは炭素数１〜６のウレイド基（例えばウレイド基、Ｎ，Ｎ−ジメチルウレイド基）、炭素数１〜１５、好ましくは炭素数１〜１０、更に好ましくは炭素数１〜６のイミド基（例えばスクシンイミド基）、炭素数１〜２０、好ましくは炭素数１〜１２、更に好ましくは炭素数１〜８のアルキルチオ基（例えばメチルチオ、エチルチオ、プロピルチオ）、炭素数６〜８０、好ましくは炭素数６〜４０、更に好ましくは炭素数６〜３０のアリールチオ基（例えばフェニルチオ、ｐ−メチルフェニルチオ、ｐ−クロロフェニルチオ、２−ピリジルチオ、１−ナフチルチオ、２−ナフチルチオ、４−プロピルシクロヘキシル−４’−ビフェニルチオ、４−ブチルシクロヘキシル−４’−ビフェニルチオ、４−ペンチルシクロヘキシル−４’−ビフェニルチオ、４−プロピルフェニル−２−エチニル−４’−ビフェニルチオ）、炭素数１〜８０、好ましくは炭素数１〜４０、更に好ましくは炭素数１〜３０のヘテロアリールチオ基（例えば２−ピリジルチオ、３−ピリジルチオ、４−ピリジルチオ、２−キノリルチオ、２−フリルチオ、２−ピロリルチオ）、炭素数２〜２０、好ましくは炭素数２〜１２、更に好ましくは炭素数２〜８のアルコキシカルボニル基（例えばメトキシカルボニル、エトキシカルボニル、２−ベンジルオキシカルボニル）、炭素数６〜２０、好ましくは炭素数６〜１２、更に好ましくは炭素数６〜１０のアリーロキシカルボニル基（例えばフェノキシカルボニル）、炭素数１〜１８、好ましくは炭素数１〜１０、更に好ましくは炭素数１〜５の無置換アルキル基（例えばメチル、エチル、プロピル、ブチル）、炭素数１〜１８、好ましくは炭素数１〜１０、更に好ましくは炭素数１〜５の置換アルキル基｛例えばヒドロキシメチル、トリフルオロメチル、ベンジル、カルボキシエチル、エトキシカルボニルメチル、アセチルアミノメチル、またここでは炭素数２〜１８、好ましくは炭素数３〜１０、更に好ましくは炭素数３〜５の不飽和炭化水素基（例えばビニル基、エチニル基１−シクロヘキセニル基、ベンジリジン基、ベンジリデン基）も置換アルキル基に含まれることにする｝、炭素数６〜２０、好ましくは炭素数６〜１５、更に好ましくは炭素数６〜１０の置換又は無置換のアリール基（例えばフェニル、ナフチル、ｐ−カルボキシフェニル、ｐ−ニトロフェニル、３，５−ジクロロフェニル、ｐ−シアノフェニル、ｍ−フルオロフェニル、ｐ−トリル、４−プロピルシクロヘキシル−４’−ビフェニル、４−ブチルシクロヘキシル−４’−ビフェニル、４−ペンチルシクロヘキシル−４’−ビフェニル、４−プロピルフェニル−２−エチニル−４’−ビフェニル）、炭素数１〜２０、好ましくは炭素数２〜１０、更に好ましくは炭素数４〜６の置換又は無置換のヘテロアリール基（例えばピリジル、５−メチルピリジル、チエニル、フリル、モルホリノ、テトラヒドロフルフリル）。
【０１７４】
これら置換基群Ｖはベンゼン環やナフタレン環が縮合した構造となることもできる。さらに、これらの置換基上にさらに此処までに説明したＶの説明で示した置換基が置換していてもよい。
【０１７５】
置換基群Ｖの中でも、Ｄ１〜Ｄ４の表す２価のアリーレン基、２価のヘテロアリーレン基及び２価の環状脂肪族炭化水素基の置換基として好ましくは、アルキル基、アルコキシ基、ハロゲン原子、シアノ基、ニトロ基である。
【０１７６】
一般式（１）中、Ｌ１〜Ｌ３は２価の連結基を表す。好ましくは、アルカンジイル基、アルケニレン基、アルキニレン基、エーテル基、エステル基（−ＣＯＯ−，−ＯＣＯ−）、カルボニル基、アゾメチン基（−Ｃ＝Ｎ−，−Ｎ＝Ｃ−）、アゾ基、アゾキシ基、アルキレンオキシ基であり、より好ましくは、エステル基、アゾメチン基である。
【０１７７】
一般式（１）中、Ｔ１は、アルキル基、アルコキシ基を表す。Ｔ１として好ましくは、炭素数１〜３０、より好ましくは炭素数３〜２０、更に好ましくは炭素数３〜１０のアルキル基（例えば、ｎ−プロピル基、ｎ−ブチル基、ｎ−ペンチル基、ｎ−ヘキシル基、ｎ−ノニル基などをあげることができる）；炭素数１〜３０、より好ましくは炭素数１〜２０、更に好ましくは炭素数１〜１０のアルコキシ基（例えば、メトキシ基、エトキシ基、ｎ−プロピルオキシ基、ｎ−ブチルオキシ基、ｎ−ペンチルオキシ基、ｎ−ヘキシルオキシ基、ｎ−オクチルオキシ基などをあげることができる）である。
【０１７８】
一般式（１）中のＴ１で表される置換基は、更に置換基を有していてもいなくてもよく、このような置換基としては、上記置換基群Ｖが挙げられる。
【０１７９】
一般式（１）中、Ｔ２は、アルキル基、シアノ基、ハロゲン原子、ニトロ基、パーフルオロアルコキシ基、パーフルオロアルキル基を表し、Ｔ２として好ましくは、アルキル基、シアノ基、ハロゲン原子である。
【０１８０】
一般式（１）中のＴ２で表される置換基は、更に置換基を有していてもいなくてもよく、このような置換基としては、上記置換基群Ｖが挙げられる。
【０１８１】
一般式（１）中、ａ〜ｃは各々独立に０〜３の整数を表し、好ましくは０又は１である。
【０１８２】
以下に、本発明で適用し得るネマチック液晶化合物の具体例を示すが、本発明はこれに限定されるものではない。
【０１８３】
【化４９】
2009108295.tif 000050
【０１８４】
上記具体例化合物中、Ｒ、Ｒ’は任意の官能基を表し、好ましくはそれぞれＴ１及びＴ２を表す。
【０１８５】
【化５０】
2009108295.tif 000051
【０１８６】
上記具体例化合物中、Ｒ、Ｒ’は任意の官能基を表し、好ましくはそれぞれＴ１及びＴ２を表す。
【０１８７】
４つの環を有する液晶性化合物の具体例としては、例えば、NKV-3-159-3、NKV-3-162-3、NKV-3-162−4、NKV-3-162−5（関東化学製）などを挙げることができる。
【０１８８】
また、垂直配向膜を用いても着色散乱状態を長く維持できる液晶としては、シアノ基を有する液晶化合物（シアノビフェニル等）に４環性液晶化合物を混合するなどが好ましい。
【０１８９】
本発明の液晶組成物におけるホスト液晶に対する二色性色素（本発明にかかるアントラキノン色素を含む）の比率は、分子量および吸光係数が色素によって異なるため、いかなる割合であってもよいが、液晶組成物の粘性の観点から、１〜１５質量％が好ましく、３〜１０質量％がより好ましく、４〜７質量％が特に好ましい。
【０１９０】
（添加物）
本発明の液晶組成物に、ホスト液晶の物性を変化させる目的（例えば，液晶相の温度範囲）で液晶性を示さない化合物を添加してもよい。また、カイラル化合物、紫外線吸収剤、酸化防止剤などの化合物を含有してもよい。
【０１９１】
本発明に使用可能なカイラル剤は、例えば「液晶デバイスハンドブック」（日本学術振興会第１４２委員会編、日刊工業新聞社、１９８９年）の第１９９〜２０２頁に記載のＴＮ、ＳＴＮ用カイラル剤が挙げられる。
カイラル剤を添加すると、コレステリック液晶相を形成し、ネマチック液晶に溶解した二色性色素がらせん状に配列されることになる。よって、互いに直交する直線偏光に関して、両方の偏光を吸収することができるため、着色状態における光の吸収量が増加するので好適である。一方、一軸配向されたネマチック液晶層を用いた場合には、光は理論上半分しか吸収されないこととなる。 
【０１９２】
カイラル剤の添加量は、液晶組成物中、０．１〜３０質量％であることが好ましく、０．５〜２０質量％であることがより好ましく、１〜１０質量％であることが更に好ましい。３０質量％よりも多い場合、可視域に選択反射を示す場合があり調光性能が低下する、あるいは、カイラル剤がホスト液晶から析出しやすくなる場合がある。
カイラル剤は複数種類使用してもよい。とくに、カイラルピッチの温度依存性が正のものと負のものとを組み合わせ使用することで、カイラルピッチの温度依存性が小さくなる場合が好ましい。 
【０１９３】
以下に本発明に用いられるカイラル剤の具体例を示す。
【化５１】
2009108295.tif 000052
【０１９４】
【化５２】
2009108295.tif 000053
【０１９５】
【化５３】
2009108295.tif 000054
【０１９６】
【化５４】
2009108295.tif 000055
【０１９７】
本発明において、液晶の低粘性化の観点から、カイラル剤としては、カイラル剤１、カイラル剤４、カイラル剤１８を用いることが好ましい。
あるいは、Ｒ−１０１１、Ｓ−１０１１、Ｒ−２０１１、Ｓ−２０１１、Ｒ−８１１、Ｓ−８１１、ＣＢ−１５（メルク社製品名）、ＣＮＬ−６１１Ｌ、ＣＮＬ−６１７Ｌ、ＣＮＬ−６５９Ｒ（アデカ社製品名）などの市販のカイラル剤を用いてもよい。
【０１９８】
また、色相を制御する目的で、本発明にかかる前記アントラキノン色素以外の二色性色素を添加してもよい。液晶組成物中の全二色性色素に対する、本発明にかかる前記アントラキノン色素の占める割合は、５０質量％〜１００質量％であることが好ましく、６５質量％〜１００質量％であることが好ましい。
【０１９９】
併用する二色性色素の発色団はいかなるものであってもよいが、例えば、アゾ色素、ペリレン色素、メロシアニン色素、アゾメチン色素、フタロペリレン色素、インジゴ色素、アズレン色素、ジオキサジン色素、ポリチオフェン色素、フェノキサジン色素などが挙げられる。好ましくはアゾ色素、フェノキサジン色素である。
【０２００】
＜液晶素子＞
本発明の液晶素子は、少なくとも一方が透明電極である一対の電極間に液晶層を有し、該液晶層に前記液晶組成物を含有する。本発明の液晶素子では、更に白色反射板、反射防止膜、輝度向上膜など、後述のような部材や材料を適宜適用することができる。
【０２０１】
図１に、透過型液晶素子の一例を示す。本実施形態の透過型液晶素子２０では、基板１０の上に透明電極１２を備えた１対の支持体１５が、スペーサー１６などによって空間を介して配置される。この空間に上述の液晶組成物１８が封入される。図１では、透明電極１２の液晶組成物１８と接する面上に配向膜１４を備えているが、配向膜１４の設置は任意である。例えば、液晶組成物１８が二周波駆動性の液晶であれば、配向膜１４を備えなくともよい。液晶素子２０の液晶の注入口は、シール剤２２で封止することが好ましい。図１の透過型液晶素子では図示しないが、更に後述のような部材や材料を適宜適用することができる。
【０２０２】
また、前記一対の基板１０の一方に反射層を設けて反射型表示装置としてもよい。図２に、本発明の反射型表示装置２１の一例を示す。本実施形態の反射型表示装置２１では、一方の基板１０上において、透明電極１２とは反対の面側に反射層２４を備える。反射層２４の厚さは、１０〜２００μｍが好ましく、更に好ましくは５０〜２００μｍである。なお図２では、透明電極１２の液晶組成物１８と接する面上に、配向膜１４を備えているが、配向膜１４の設置は任意である。例えば、液晶組成物１８が二周波駆動性の液晶であれば、配向膜１４を備えなくともよい。
【０２０３】
本発明の液晶素子は、１対の電極基板間に挟持させることにより構成することができる。本発明の液晶素子に用いられる電極基板としては、通常ガラスあるいはプラスチック基板が用いられ、プラスチック基板が好ましい。本発明に用いられるプラスチック基板としては、アクリル樹脂、ポリカーボネート樹脂、エポキシ樹脂などが挙げられ、例えば、トリアセチルセルロース（ＴＡＣ）、ポリエチレンテレフタレート（ＰＥＴ）、ポリエチレンナフタレート（ＰＥＮ）、シンジオタクチックポリスチレン（ＳＰＳ）、ポリフェニレンスルフィド（ＰＰＳ）、ポリカーボネート（ＰＣ）、ポリアリレート（ＰＡｒ）、ポリスルホン（ＰＳＦ）、ポリエステルスルホン（ＰＥＳ）、ポリエーテルイミド（ＰＥＩ）、環状ポリオレフィン、ポリイミド（ＰＩ）などが挙げられる。好ましくは、ポリエチレンテレフタレート（ＰＥＴ）である。
プラスチック基板の厚みには、特に規定されないが３０μｍ〜７００μｍが好ましく、より好ましくは４０μｍ〜２００μｍ、さらに好ましくは５０μｍ〜１５０μｍである。さらにいずれの場合もヘイズは３％以下が好ましく、より好ましくは２％以下、さらに好ましくは１％以下、全光透過率は７０％以上が好ましく、より好ましくは８０％以上、さらに好ましくは９０％以上である。
【０２０４】
プラスチック基板には、必要により本発明の効果を損なわない範囲で、可塑剤、染顔料、帯電防止剤、紫外線吸収剤、酸化防止剤、無機微粒子、剥離促進剤、レベリング剤及び潤滑剤などの樹脂改質剤を添加してもよい。
【０２０５】
前記プラスチック基板は光透過性及び非光透過性のいずれであってもよい。前記支持体として、非光透過性支持体を用いる場合には、光反射性を有する白色の支持体を用いることができる。白色支持体としては、酸化チタン、酸化亜鉛などの無機顔料を添加したプラスチック基板が挙げられる。なお、前記支持体が表示面を構成する場合は、少なくとも可視域の光に対して光透過性を有することが必要である。
基板については、たとえば、日本学術振興会第１４２委員会編、液晶デバイスハンドブック、日刊工業新聞社、１９８９年、第２１８〜２３１頁に詳しい。
【０２０６】
一対の基板のうち少なくとも一方の基板表面に、電極層、好ましくは透明電極層が形成される。その電極層としては、酸化インジウム、酸化インジウムスズ（ＩＴＯ）、酸化スズ、ＰＥＤＯＴ−ＰＳＳ、銀ナノロッド、カーボンナノチューブなどが用いられる。透明電極については、たとえば、日本学術振興会第１４２委員会編、液晶デバイスハンドブック、日刊工業新聞社、１９８９年、第２３２〜２３９頁に記載のものが用いられる。透明電極は、スパッタ法、ゾルゲル法、印刷法により形成することができる。
【０２０７】
本発明の液晶素子は液晶を配向させる目的で、液晶と基板の接する表面に配向処理を施した層を形成することが好ましい。該配向処理としては、たとえば、４級アンモニウム塩を塗布し配向させる方法、ポリイミドを塗布しラビング処理により配向する方法、ＳｉＯｘを斜め方向から蒸着して配向する方法、さらには、光異性化を利用した光照射による配向方法などが挙げられる。ポリイミド、シランカップリング剤、ポリビニルアルコール、ゼラチンなどを用いることが好ましく、ポリイミド、シランカップリング剤を用いることが、配向能力、耐久性、絶縁性、コストの観点から好ましい。配向方法については、ラビング処理していても、していなくてもよい。配向状態に関しても、水平状態及び垂直状態いずれであってもよい。配向膜については、たとえば、日本学術振興会第１４２委員会編、液晶デバイスハンドブック、日刊工業新聞社、１９８９年、第２４０〜２５６頁に記載のものが用いられる。
【０２０８】
本発明の液晶素子は一対の基板同士をスペーサーなどを介して、１〜５０μｍの間隔を設け、その空間に注入することができる。スペーサーについては、たとえば、日本学術振興会第１４２委員会編、液晶デバイスハンドブック、日刊工業新聞社、１９８９年、第２５７〜２６２頁に記載のものが用いられる。本発明の液晶組成物は、基板上に塗布あるいは印刷することにより基板間の空間に配置することができる。
【０２０９】
−その他の部材−
その他の部材としては、例えば、バリア膜、紫外線吸収層、反射防止層、ハードコート層、汚れ防止層、有機層間絶縁膜、金属反射板、位相差板、配向膜などが挙げられる。これらは、１種単独で使用してもよく、２種以上を併用してもよい。
【０２１０】
バリア膜としては、有機ポリマー系、無機系、有機−無機の複合系いずれでもよい。有機ポリマー系としてはエチレンービニルアルコール（ＥＶＯＨ）、ポリビニルアルコール（ＰＶＡ／ＰＶＯＨ）、ナイロンＭＸＤ６（ＮーＭＸＤ）、ナノコンポジット系ナイロンなどが挙げられる。無機系としてはシリカ、アルミナ、ニ元系などが挙げられる。その詳細は、例えば「ハイバリア材料の開発、成膜技術とバリア性の測定・評価方法」（技術情報協会、２００４年）に記載されている。
本発明の調光材料において、バリア層は、製造しやすさの観点から支持体上の透明電極が設置されていない面側に設置することが好ましい。
【０２１１】
紫外線吸収層としては、２，２−チオビス（４−メチル−６−ｔ−ブチルフェノール）、２，６−ジ−ｔ−ブチルフェノール等の酸化防止剤：２−（３−ｔ−ブチル−５−メチル−２−ヒドロキシフェニル）−５−クロロベンゾトリアゾール、アルコキシベンゾフェノン等の紫外線吸収剤を含有することが好ましい。
本発明の調光材料において、紫外線吸収層は、製造しやすさの観点から支持体上の透明電極が設置されていない面側に設置することが好ましい。
【０２１２】
反射防止膜は、無機材料又は有機材料を用いて形成され、膜構成としては、単層であってもよく、又は多層であってもよい。さらにまた、無機材料の膜と有機材料の膜との多層構造であってもよい。反射防止膜は、調光材料の一面側又は両面に設けることができる。両面に設ける場合、両面の反射防止膜は、同じ構成であっても別の構成であってもよい。例えば、一方の面の反射防止膜を多層構造とし、他方の面側の反射防止膜を簡略化して単層構造とすることも可能である。また、透明電極又は支持体上に直接反射防止膜を設けることができる。
【０２１３】
反射防止膜に用いる無機材料としては、ＳｉＯ２、ＳｉＯ、ＺｒＯ２、ＴｉＯ２、ＴｉＯ、Ｔｉ２Ｏ３、Ｔｉ２Ｏ５、Ａｌ２Ｏ３、Ｔａ２Ｏ５、ＣｅＯ２、ＭｇＯ、Ｙ２Ｏ３、ＳｎＯ２、ＭｇＦ２、ＷＯ３等が挙げられ、これらを単独で又は２種以上を併用して用いることができる。これらの中でも、レンズがプラスチック製のレンズであるので、低温で真空蒸着が可能なＳｉＯ２、ＺｒＯ２、ＴｉＯ２、Ｔａ２Ｏ５が好ましい。
無機材料で形成される多層膜としては、レンズ側からＺｒＯ２層とＳｉＯ２層の合計光学的膜厚がλ／４、ＺｒＯ２層の光学的膜厚がλ／４、最表層のＳｉＯ２層の光学的膜厚がλ／４の、高屈折率材料層と低屈折率材料層とを交互に成膜する積層構造が例示される。ここで、λは設計波長であり、通常５２０ｎｍが用いられる。最表層は、屈折率が低く、かつ反射防止膜に機械的強度を付与できることからＳｉＯ２とすることが好ましい。
無機材料で反射防止膜を形成する場合、成膜方法は例えば真空蒸着法、イオンプレーティング法、スパッタリング法、ＣＶＤ法、飽和溶液中での化学反応により析出させる方法等を採用することができる。
【０２１４】
反射防止膜に用いる有機材料としては、例えばＦＦＰ（テトラフルオロエチレン−ヘキサフルオロプロピレン共重合体）、ＰＴＦＥ（ポリテトラフルオロエチレン）、ＥＴＦＥ（エチレン−テトラフルオロエチレン共重合体）等を挙げることができ、レンズ材料やハードコート膜（有する場合）の屈折率を考慮して選定される。成膜方法は、真空蒸着法の他、スピンコート法、ディップコート法などの量産性に優れた塗装方法で成膜することができる。
【０２１５】
ハードコート層としては、公知の紫外線硬化もしくは電子線硬化のアクリル系もしくはエポキシ系の樹脂を用いることができる。  
汚れ防止膜としては、含フッ素有機重合体のような撥水撥油性材料を使用することができる。
【０２１６】
反射層２４を形成するための樹脂としては、アクリル樹脂、ポリメチルメタクリレート等などメタクリル樹脂、ポリスチレン、ポリエステル、ポリエチレン、ポリプロピレン、ポリカーボネート、ポリアクリロニトリル、ポリエチレンオキサイド、ポリビニルピロリドン、ポルスルフォン、ポリジメチルシロキサン、ポリビニルアルコール、ゼラチン、セルロース、又はこれらの共重合体若しくは混合物などの公知の樹脂を用いることができ、樹脂の透明性や二酸化チタンの分散性の観点から、アクリル樹脂、ポリメチルメタクリレート等などのメタクリル樹脂とポリビニルピロリドン又はシアノエチル化セルロース（信越化学工業社製）との混合物を用いることが好ましい。
【０２１７】
反射層２４は、前記樹脂に白色顔料を混合分散して成形することが好ましい。白色顔料としては、二酸化ケイ素、二酸化チタン、硫酸バリウム、チタン酸バリウム、リトポン、酸化アルミニウム、炭酸カルシウム、酸化珪素、三酸化アンチモン、燐酸チタニウム、酸化亜鉛、鉛白、酸化ジルコニウム等の無機顔料やポリスチレン、スチレン−ジビニルベンゼン共重合体、等の有機微粉末等を挙げることができる。
これらの顔料の中でも、二酸化チタン、酸化アルミニウム、チタン酸バリウムの使用が好適であり、二酸化チタンが特に効果的である。二酸化チタンは、ルチル型およびアナターゼ型のいずれでもよいが、白色度を優先する場合はアナターゼ型が、また隠蔽性を優先する場合はルチル型が好ましい。白色度と鮮鋭度両方を考慮してアナターゼ型とルチル型をブレンドして用いてもよい。これらの二酸化チタンは、サルフェート法、クロライド法のいずれの方法で製造されたものであってもよい。
【０２１８】
二酸化チタンの具体例としては、ＪＲ、ＪＲＮＣ、ＪＲ−３０１、４０３、４０５、６００Ａ、６０５、６００Ｅ、６０３、７０１、８００、８０５、８０６、ＪＡ−１、Ｃ、３、４、５、ＭＴ−０１、０２、０３、０４、０５、１００ＡＱ、１００ＳＡ、１００ＳＡＫ、１００ＳＡＳ、１００ＴＶ、１００Ｚ、１００ＺＲ、１５０Ｗ、５００Ｂ、５００Ｈ、５００ＳＡ、５００ＳＡＫ、５００ＳＡＳ、５００Ｔ、ＳＭＴ−１００ＳＡＭ、１００ＳＡＳ、５００ＳＡＭ、５００ＳＡＳ（テイカ社製）、ＣＲ−５０、５０−２、５７、５８、５８−２、６０、６０−２、６３、６７、８０、８５、９０、９０−２、９３、９５、９７、９５３、Ｓｕｐｅｒ７０、ＰＣ−３、ＰＦ−６９０、６９１、７１１、７３６、７３７、７３９、７４０、７４２、Ｒ−５５０、５８０、６３０、６７０、６８０、７８０、７８０−２、８２０、８３０、８５０、８５５、９３０、９８０、Ｓ−３０５、ＵＴ７７１、ＴＴＯ−５１（Ａ）、５１（Ｃ）、５５（Ａ）、５５（Ｂ）、５５（Ｃ）、５５（Ｄ）、Ｓ−１、Ｓ−２、Ｓ−３、Ｓ−４、Ｖ−３、Ｖ−４、ＭＰＴ−１３６、ＦＴＬ−１００、１１０、２００、３００（石原産業社製）、ＫＡ−１０、１５、２０、３０、ＫＲ−３１０、３８０、ＫＶ−２００、ＳＴＴ−３０ＥＨＪ、６５Ｃ−Ｓ、４５５、４８５ＳＡ１５、４９５Ｍ、４９５ＭＣ（チタン工業社製）、ＴＡ−１００、２００、３００、４００、５００、ＴＲ−６００、７００、７５０、８４０、９００（富士チタン工業社製）などが挙げられ、これらを単独、もしくは混合して用いてもよい。
また、樹脂への分散性を向上させるため、官能基として、アミノ基、グリシジル基、ウレイド基、イシアネート基、メルカプト基、ビニル基、アリル基、アクリロキシ基、メタクリロキシ基、スチリル基を有するシランカップリング剤などの公知の材料で処理してもよい。
【０２１９】
上記樹脂と白色顔料との混合比率としては、質量比で９０／１０〜３０／７０（樹脂／白色顔料）が好ましく、より好ましくは８０／２０〜４０／６０、更に好ましくは７０／３０〜４０／６０である。
【０２２０】
更に、反射層２４には蛍光増白剤を含有することが好ましい。蛍光増白剤としては、ベンゾオキサゾール系、クマリン系、ピラゾリン系、スチレンビフェニル誘導体の蛍光増白剤を用いることができ、より好ましくは、ベンゾオキサゾリルナフタレン系、ベンゾオキサゾリルスチルベン系、ベンゾオキサゾリルチオフェン系の蛍光増白剤である。
【０２２１】
反射層２４における蛍光増白剤の含有率としては、０．１〜１０質量％、好ましくは０．１〜５質量％、より好ましくは０．１〜３．０質量％である。
【０２２２】
反射層２４は、白色顔料、更には蛍光増白剤を混合分散した樹脂溶液を塗布して形成することができる。塗布方法としては、ブレードコーター、エアドクターコーター、ロットコーター、ナイフコーター、スクイズコーター、含浸コーター、リバースロールコーター、トランスファーロールコーター、グラビアコーター、キスロールコーター、キャストコーター、スプレイコーター、カーテンコーター、押出コーター等の公知の方法が挙げられる。詳しくは、原崎勇次著「コーティング工学」を参照できる。
【０２２３】
前記樹脂溶液の溶媒としては、水、メタノール、エタノール、イソプロピルアルコール、アセトン、メチルエチルケトン、テトラヒドロフラン、酢酸エチル、酢酸ブチル、ヘキサン、トルエン、アセトニトリル、γ―ブチルラクトン、Ｎ−メチルピロリドン、Ｎ−ジメチルアセトアミド、ジメチルスルホキシドなどを挙げることができ、低い揮発性、高い樹脂溶解性の観点から、酢酸ブチル、Ｎ−メチルピロリドン、Ｎ−ジメチルアセトアミドが好適である。
前記樹脂溶液の分散方法としては、振動ミル、ロールミル、ボールミル、ビーズミル、ペイントシェーカー、ホモジナイザー等を挙げることができ、顔料の高い分散性の観点から、ロールミル、ボールミル、ビーズミルがより好適である。
【０２２４】
前記樹脂溶液を上記方法により塗布した後、溶媒を除去するために加熱、乾燥させる。加熱温度や時間は、使用する溶媒の種類や量により適宜調整する。
【０２２５】
前記樹脂溶液は基板１０に直接塗布してもよいが、樹脂溶液をフィルム（例えばＰＥＴフィルム等）に塗布し、このフィルムを基板１０に貼付してもよい。
あるいは、熱可塑性樹脂と白色顔料、蛍光増白剤とをロールミル、ニーダー（エクストルーダー）で、樹脂のガラス転移点以上に加熱しながら混練し、着色樹脂を作製後、溶融キャスト法で反射層を作製してもよい。また、溶融キャストする際にはベースフィルム上に製膜してもよい。なお、本発明の反射層について、上記製造方法によらず任意の方法を用いてもよい。
あるいは、反射層として、ウルトラユポ、スーパーユポ、ニューユポ、アルファユポ（ユポ・コーポレーション社製品名）等の合成紙を用いてもよい。
また、反射率を高めるために白色顔料を含む反射層の下面に、金属箔、金属箔を接着したフィルム、金属を蒸着したフィルムなどを接着してもよい。反射層に用いる金属の具体例としては、アルミニウム、銀、銀合金、白金、クロム、ステンレス等の公知の材料を単層、もしくは積層して用いることができ、高反射率の観点からアルミニウム、銀、銀合金を用いることが好ましい。
【０２２６】
反射層２４の視感反射率（Ｙ値）は、６０％〜１００％であることが  表示装置の反射率の向上の観点から好ましく、７０％〜１００％であることがより好ましく、８０％〜９０％であることが更に好ましい。視感反射率（Ｙ値）とは、分光光度測定器を用いて鏡面反射を含まない積分球測定により標準白色板の反射率を１００％としたときの反射率をいう。
【０２２７】
また、反射層２４はＡＳＴＭ  Ｅ３１３で測定したときの白色度が、６０〜１２０であることが好ましく、８０〜１２０であることがより好ましく、９０〜１２０であることが更に好ましい。
【０２２８】
反射型表示装置としての視感反射率（Ｙ値）は、１０％〜１００％であることが表示装置のコントラストの向上の観点から好ましく、２０％〜１００％であることがより好ましく、４０％〜１００％であることが更に好ましい。
また、反射型表示装置の前記白色度は、１０〜１２０であることが好ましく、２０〜１２０であることがより好ましく、３０〜１２０であることが更に好ましい。
【０２２９】
本発明の液晶素子は、単純マトリックス駆動方式あるいは薄膜トランジスタ（ＴＦＴ）などを用いたアクテイブマトリックス駆動方式を用いて駆動することができる。駆動方式については、たとえば、日本学術振興会第１４２委員会編、液晶デバイスハンドブック、日刊工業新聞社、１９８９年、第３８７〜４６０頁に記載のものが用いられる。
【０２３０】
本発明の液晶組成物を用いた液晶素子は、いかなる方式であってもよいが、例えば、日本学術振興会第１４２委員会編、液晶デバイスハンドブック、日刊工業新聞社、１９８９年、第３０９頁に記載のゲストホスト方式に記載されている（１）ホモジニアス配向、（２）ホメオトロピック配向、White-Taylor型（相転移）として（３）フォーカルコニック配向及び（４）ホメオトロピック配向、（５）Super Twisted Nematic（ＳＴＮ）との組合せ、（６）強誘電性液晶（ＦＬＣ）との組合せ、また、内田龍男監修、反射型カラーＬＣＤ総合技術、シーエムシー社、１９９９年、第２−１章（ＧＨモード反射型カラーＬＣＤ）、第１５〜１６頁に記載されている、（１）Ｈｅｉｌｍｅｉｅｒ型ＧＨモード、（２）１／４波長板型ＧＨモード、（３）２層型ＧＨモード、（４）相転移型ＧＨモード、（５）高分子分散液晶（ＰＤＬＣ）型ＧＨモードなどが挙げられる。
【０２３１】
さらに、本発明の液晶素子は特開平１０−６７９９０号公報、同１０−２３９７０２号公報、同１０−１３３２２３号公報、同１０−３３９８８１号公報、同１１−５２４１１号公報、同１１−６４８８０号公報、特開２０００−２２１５３８号公報などに記載されている積層型ＧＨモード、特開平１１−２４０９０号公報などに記載されているマイクロカプセルを利用したＧＨモードに用いることができる。
さらに、特開平６−２３５９３１号公報、同６−２３５９４０号公報、同６−２６５８５９号公報、同７−５６１７４号公報、同９−１４６１２４号公報、同９−１９７３８８号公報、同１０−２０３４６号公報、同１０−３１２０７号公報、同１０−３１２１６号公報、同１０−３１２３１号公報、同１０−３１２３２号、同１０−３１２３３号、同１０−３１２３４号、同１０−８２９８６号公報、同１０−９０６７４号公報、同１０−１１１５１３号公報、同１０−１１１５２３号公報、同１０−１２３５０９号公報、同１０−１２３５１０号公報、同１０−２０６８５１号公報、同１０−２５３９９３号公報、同１０−２６８３００号公報、同１１−１４９２５２号公報、特開２０００−２８７４号公報などに記載されている反射型液晶デイスプレイに用いることができる。
また、特開平５−６１０２５号公報、同５−２６５０５３号公報、同６−３６９１号公報、同６−２３０６１号公報、同５−２０３９４０号公報、同６−２４２４２３号公報、同６−２８９３７６号公報、同８−２７８４９０号公報、同９−８１３１７４号公報に記載されている高分子分散液晶型ＧＨモードに用いることができる。
【０２３２】
本発明の液晶組成物は、以下に説明する光学要素としても好適に利用できる。本発明における光学要素は、具体的には、円偏光発光フィルム、光学フィルム、位相差板、強誘電性フィルム、反強誘電性フィルム、及び圧電フィルム等の機能性フィルム等、並びに（円）偏光発光素子、（１次のフォトニック結晶効果に基づく）光励起あるいは電界励起によるレーザー発振素子、ＬＣＤ用バックライト、非線形光学素子、電気光学素子、焦電素子、圧電素子、及び光変調素子等の機能性素子等をいう。
本発明の光学要素は、例えば、一枚の支持体、又は一対の支持体（セルなど）等に、１）本発明の化合物（又は組成物）を塗布した後架橋する方法、又は２）本発明の化合物（又は組成物）をそのまま注入する方法等により製造できる。
【０２３３】
＜用途＞
本発明の液晶デバイスは、電圧を印加しない状態で着色散乱状態を維持できるため、（１）消費電力を少なくでき、環境に負荷をかけない、（２）液晶デバイスの劣化を抑えることが可能となり、長寿命化できる、という有利がある。よって、電池容量を少なくすることができ、デジタルカメラ、腕時計、携帯電話、電子音楽機器等のモバイル機器のメインディスプレイ、サブディスプレイの適用も可能である。
また、本発明の液晶デバイスは、高い調光性能を有するため、調光、セキュリテイー、車載用途、インテリア、広告、情報表示板として好適に利用することができる。 
液晶デバイスは、（１）７セグメント、ドットマトリックスを用いたセグメント駆動、（２）ストライプ電極を用いたパッシブマトリックス駆動、（３）ＴＦＴ素子、あるいはＴＦＤ素子を用いたアクティブマトリックス駆動などの公知の駆動方法を用いることができる。また、階調表示方法としては、パルス幅変調方式、フレーム変調方式などの公知の変調方式を用いることができ、適宜オーバードライブ駆動を組み合わせることができる。
これら液晶デバイスは、電子棚札、電子楽器、時計、電子書籍、電子辞書などのメインディスプレイ、サブディスプレイに利用することができる。
【実施例】
【０２３４】
以下、実施例を挙げて本発明をさらに詳細に説明するが、実施例は本発明を説明するためのものであり、本発明は実施例に限定されるものでない。
【０２３５】
＜実施例１＞
公知の方法（例えば、Alexander V. Ivashchenko, DICHROIC DYES for LIQUID CRYSTALDISPLAYS（CRC Press）などに記載の方法）に従い、本発明にかかるアントラキノン色素Ａ−１，Ａ−３，Ｂ−１，Ｂ−２，Ｂ−１２，Ｂ−１９，Ｃ−２，Ｃ−３，Ｃ−９，Ｃ−１０，Ｃ−１１，Ｄ−１，Ｄ−２を合成した。なお、構造の確認は、Ｈ１−ＮＭＲ及びＭＡＳＳを用いて行なった。
【０２３６】
＜実施例２＞
（アントラキノン色素組成物の調製）
色素群Ａ〜Ｄから、各々少なくとも１種以上のアントラキノン色素（計４種以上）を混合し、クロロホルムで溶解後、減圧にて溶媒を留去し、下記表１に示すアントラキノン色素組成物１〜６を調製した。
【０２３７】
【表１】
2009108295.tif 000056
【０２３８】
＜実施例３＞
（液晶組成物の調製）
ホスト液晶ＺＬＩ−２８０６（Ｅ．Ｍｅｒｃｋ社製）１００ｍｇ中に、前記アントラキノン色素組成物１〜３のいずれかを３ｍｇ又は下記比較色素組成物１を３ｍｇ溶解させ、液晶組成物を調製した。
この液晶組成物を、Ｅ．Ｈ．Ｃ．社製の液晶セルに注入し、評価セルを作製した。なお、Ｅ．Ｈ．Ｃ．社製の液晶セルは、ＩＴＯ透明電極付きのガラス板０．７ｍｍに、ラビング処理により水平配向としたポリイミド配向膜を付設した、セルギャップ２５μｍでエポキシ樹脂シール付きの液晶セルである。
【０２３９】
（オーダーパラメーターの測定）
この液晶セルに、ラビング方向と平行な偏光及び垂直な偏光を各々照射し、それぞれの吸収スペクトル（Ａ‖及びＡ⊥）を（株）島津製作所製の紫外可視分光光度計（ＵＶ２４００ＰＣ）にて測定した。極大吸収波長におけるＡ‖及びＡ⊥から、オーダーパラメーターＳを下式１に従い求めた。結果を下記表２に示す。
式１：Ｓ＝（Ａ‖−Ａ⊥）／（Ａ‖＋２・Ａ⊥）
【０２４０】
【化５５】
2009108295.tif 000057
【０２４１】
【表２】
2009108295.tif 000058
【０２４２】
表２から明らかなように、本発明にかかるアントラキノン色素組成物１〜３は、高いオーダーパラメーターを示すことがわかる。
【０２４３】
なお、オーダーパラメーターは、上記式１で表されるため、（Ａ‖＋２・Ａ⊥）に対する（Ａ‖−Ａ⊥）の比を意味する。つまり、例えば、オーダーパラメーターが０．７７及び０．７９であって、その差が０．０２であっても、二色比Ａ‖／Ａ⊥は、それぞれ１１．０および１２．３となって、二色比が１割以上向上することとなり、このような差異は大きな差であることを意味する。
【０２４４】
＜実施例４＞
（単色色素との比較実験）
ホスト液晶ＭＬＣ−７７００−０００又はＭＬＣ−１２０００−０００（Ｅ．Ｍｅｒｃｋ社製）１００ｍｇ中に、前記アントラキノン色素組成物３を１ｍｇ、又は比較として、単色色素Ａ−３、Ｂ−２、Ｃ−３、Ｄ−１のいずれかを１ｍｇ溶解させ、液晶組成物を調製した。
また、比較として、ホスト液晶ＺＬＩ−２８０６（Ｅ．Ｍｅｒｃｋ社製）１００ｍｇ中に、下記色素１および２の質量比６：１混合物を１ｍｇ、又は色素１、色素２のいずれかを１ｍｇ溶解させて、液晶組成物を調製した。
【０２４５】
【化５６】
2009108295.tif 000059
【０２４６】
実施例３と同様の方法に従って、オーダーパラメーターの測定を行なった。結果を下記表３及び表４に示す。なお、比較液晶組成物は色素を１種のみ含有するため、吸収極大で測定を行なった。したがって、表３及び表４中、吸収極大波長ではない波長については「−」で示した。
【０２４７】
【表３】
2009108295.tif 000060
【０２４８】
【表４】
2009108295.tif 000061
【０２４９】
表３、４から明らかなように、アントラキノン色素を３種以上混合した本発明のアントラキノン色素組成物は、混合前の単色色素と比較して、混合することによってオーダーパラメーターが向上するという予期せぬ効果が得られた。なお、４７０ｎｍのオーダーパラメーターが低下しているのは、色素Ｄ−１の負のオーダーパラメーターを示す副吸収の影響による。
【０２５０】
また、アントラキノン色素１及び色素２の２種類を併用した場合（特開昭58-187454号公報の実施例２に類似する比較例）では、混合してもオーダーパラメーターは向上せず、３種以上の色素を併用するときに初めて本発明の効果が奏されることがわかる。
【０２５１】
＜実施例５＞
（溶解度評価）
ホスト液晶ＺＬＩ−２８０６（Ｅ．Ｍｅｒｃｋ社製）１００ｍｇ中に、本発明アントラキノン色素１〜３のいずれかを１０ｍｇ又は前記比較色素組成物１を１０ｍｇ溶解させ、液晶組成物を調製した。
前記液晶組成物を１週間経時後、実施例４と同様にして液晶セルを作製し、ラビング方向と平行な偏光及び垂直な偏光を各々照射し、それぞれの吸収スペクトル（Ａ‖及びＡ⊥）を（株）島津製作所製の紫外可視分光光度計（ＵＶ２４００ＰＣ）にて測定し、完溶時の色素の極大吸収波長におけるＡ‖及びＡ⊥から、ホスト液晶に溶解している色素濃度を溶解度として算出した。
尚、完溶時の色素吸収は、前記色素１ｍｇを溶解させた液晶組成物におけるのものを用い、完溶していない場合は、完溶するまで色素量を減少させたサンプルにて測定した。結果を下記表５に示す。
【０２５２】
【表５】
2009108295.tif 000062
【０２５３】
表５から明らかな様に、アントラキノン色素組成物１〜３は、一般式（Ｉ）で表される置換基を有するため、有さない色素と比較して、溶解性が極めて高いことがわかる。
【０２５４】
＜実施例６＞
（黒色液晶組成物及び液晶素子の作製）
ホスト液晶ＭＬＣ−１２０００−０００（Ｅ．Ｍｅｒｃｋ社製）９３．０５ｍｇ中に、前記アントラキノン色素組成物１〜４のいずれかを６．６ｍｇ、及びカイラル剤Ｒ−１０１１（Ｅ．Ｍｅｒｃｋ社製）を０．３５ｍｇ溶解させ、液晶組成物１〜４を調製した。
比較として、三井東圧社製黒色色素Ｓ−４３５又はＳ−４４１を用いて、同様の液晶組成物５〜６を調製した。
これらの液晶組成物を、ニッポ電機社製の液晶セル（配向膜ＳＥ−１３０（日産化学製）、セルギャップ１５μｍ、エポキシ樹脂シール付き）に注入し、評価セル１〜６を作製した。
【０２５５】
（耐光性評価）
作製した液晶素子をメリーゴーランド式キセノン褪色試験器（イーグルエンジニアリング社製）にセットし、ＵＶフィルターとしてＬ−３７（Ｋｅｎｋｏ社製）を使用して経時をおこなった。５００時間経時後のサンプルの吸光度を、分光光度計ＵＶ−２４００（島津製作所製）にて測定し、経時前のサンプルとの比較により、残存率を計算した。結果を下記表６に示す。
【０２５６】
【表６】
2009108295.tif 000063
【０２５７】
表６から明らかなように、アントラキノン色素組成物１〜４を用いた評価セル１〜４は、極めて高い耐光性を有することがわかる。
【０２５８】
＜実施例７＞
実施例６で得られた評価セル（液晶素子）１〜４は、電圧無印加時に着色状態であった。信号発生器（テクトロニクス株式会社製）を用いて、電圧（２０Ｖ、１００Ｈｚ）を印加した場合には、液晶層は無色透明状態となった。
また、実施例６で得られた評価セル（液晶素子）３について、色素の極大吸収波長における着色状態と無色透明状態におけるＵＶ／ｖｉｓ吸収スペクトル測定（島津製ＵＶ２４００）を行い、着色状態と無色透明状態の透過率を測定したところ、着色状態は１５％、無色透明状態は６０％であった。着色状態と透明状態における透過率の比（Ｔ（透明）／Ｔ（着色時））は４であり、本発明に相当する評価セル（液晶素子）３は高いコントラスト比を示し、調光材料や電子ペーパーに好適に用いられることが確認された。
【０２５９】
＜実施例８＞
実施例６で得られた液晶組成物１〜４を、ＰＶＡ水溶液中で分散して、マイクロカプセルを作製し、これを透明電極付きガラスではさむことで液晶素子を作製した。電圧（５０Ｖ、１００Ｈｚ）を印加した場合には、液晶層は無色透明状態となり、電圧を切ると着色状態になることが確認された。
【０２６０】
＜実施例９＞
実施例６で得られた液晶組成物１〜４を、液晶性シロキサンポリマーと混合することでＰＤＬＣを作製し、これを透明電極付きガラスではさむことで液晶素子を作製した。電圧（５０Ｖ、１００Ｈｚ）を印加した場合には、液晶層は無色透明状態となり、電圧を切ると着色状態になることが確認された。
【０２６１】
＜実施例１０＞
（アントラキノン色素組成物の調製）
アントラキノン（Ａ−１）８．７ｍｇ、（Ｃ−９）２０．９ｍｇおよび（Ｄ−２）７０．５ｍｇを混合し、クロロホルムで溶解後、減圧にて溶媒を留去し、アントラキノン色素組成物７を調製した。
【０２６２】
＜実施例１１＞
（単色色素との比較実験）
ホスト液晶ＭＬＣ−７７００−０００又はＭＬＣ−１２０００−０００（Ｅ．Ｍｅｒｃｋ社製）１００ｍｇ中に、前記アントラキノン色素組成物７を１ｍｇ、又は比較として、単色色素Ａ−１、Ｃ−９、Ｄ−２のいずれかを１ｍｇ溶解させ、液晶組成物を調製した。
【０２６３】
実施例３と同様の方法に従って、オーダーパラメーターの測定をおこなった。結果を下記表７に示す。なお、比較液晶組成物は色素を１種のみ含有するため、吸収極大で測定を行なった。したがって、表７中、吸収極大波長ではない波長については「−」で示した。
【０２６４】
【表７】
2009108295.tif 000064
【０２６５】
表７から明らかなように、アントラキノン色素を３種混合した本発明のアントラキノン色素組成物は、混合前の単色色素と比較して、混合することで、オーダーパラメーターが向上するという予期せぬ効果が得られた。４８３ｎｍのオーダーパラメーターが低下しているのは、色素Ｄ−２の負のオーダーパラメーターを示す副吸収の影響による。
【０２６６】
＜実施例１２＞
（反射表示）
（液晶組成物の作製）
ホスト液晶ＭＬＣ−９３００−０００（Ｅ．Ｍｅｒｃｋ社製）９３．０５ｍｇ中に、前記アントラキノン色素組成物３を６．６ｍｇ、及びカイラル剤Ｒ−１０１１（Ｅ．Ｍｅｒｃｋ社製）を０．３５ｍｇ溶解させ、液晶組成物８を調製した。
【０２６７】
（反射表示用液晶素子の作製）
垂直配向膜ＳＥ−５３００（日産化学製）を塗布・焼成したＩＴＯガラス基板（ＥＨＣ社製）２枚の間に、セルギャップが１５μｍとなるようにポリスチレンスペーサー（積水化学製）を挿入したセルを作製した。このセルに前記液晶組成物８を注入し、非表示面側のガラス基板の裏面に白色散乱板（ユポ・コーポレーション社製）を設けた。
【０２６８】
（反射率・コントラストの評価）
作製した液晶素子は、電圧無印加時に白色を呈した。この状態において、分光光度測定器（島津製作所社製、ＵＶ−３１００ＰＣ）を用いて、鏡面反射を含まない積分球測定により標準白色板の反射率を１００％としたときの視感反射率を測定したところ６０％であった。
また、作製した液晶素子に信号発生器（テクトロクス株式会社製）を用いて、矩形交流電圧１０Ｖ（周波数８０Ｈｚ）を印加したところ、黒色を表示し、このときの視感反射率は１０％であった。黒色呈示と白色呈示の視感反射率の比は６であり高いコントラスト比を示した。
【０２６９】
＜実施例１３＞
（３層積層表示）
ＩＴＯ透明電極が片面に設けられたガラス基板、及び、ＩＴＯ透明電極が両面に設けられたガラス基板のＩＴＯ透明電極上に、垂直配向膜として可溶性ポリイミド（ＪＡＬＳ−６８２−Ｒ３、ＪＳＲ（株）製）を塗布し、焼成後、ラビング処理を行った。８μｍのスペーサーを介して、ＩＴＯ透明電極が片面に設けられたガラス基板２枚の間に、ＩＴＯ透明電極が両面に設けられたガラス基板２枚を挟み、それぞれの配向膜が対向するように配置して３層の空隔を有する積層構造のセルを作製した。配向膜のラビング方向が各々の対向面において反平行となるように、基板の向きを調節した。
【０２７０】
作製した積層構造のセルの最上層の空隔に、イエロー色素である具体例色素Ａ−２、Ａ−３及びＡ−８、２層目の空隔にシアン色素である具体例色素Ｄ−２、Ｄ−１４及びＥ−４、最下層の空隔にマゼンタ色素である例示化合物具体例色素Ｃ−１５、Ｃ−１６及びＣ−１７を、各々ホスト液晶ＭＬＣ−６６０８（Ｍｅｒｃｋ社製）およびカイラル剤Ｒ−８１１／Ｒ−１０１１（Ｅ．Ｍｅｒｃｋ社製）＝０．２質量％／０．２質量％に０．２〜１質量％溶解させたゲストホスト液晶組成物をそれぞれ真空注入法により注入した。
【０２７１】
次に、ポリエチレンテレフタレートフィルムにマットを付けその上に白色散乱板（ユポ・コーポレーション社製）を設け、その上に前記セルを粘着剤で貼り付け、最上部の透明基板の光入射側（画像表示側から見て最前面）の主面上に、表面反射に起因したコントラスト低下を防ぐ目的で、低反射層（３層からなる光学薄膜干渉膜）を貼設し、３層積層構造のゲスト−ホスト反射型液晶素子（ＧＨ１）を作製した。
【０２７２】
（反射率・コントラストの評価）
実施例１２と同様の方法で、視感反射率及びコントラスト比を測定したところ、白表示側（透明時）の視感反射率は５０％、黒表示側（着色時）の視感反射率は５％であり、コントラスト比（白表示の視感反射率／黒表示の視感反射率）は１０であった。
【０２７３】
＜実施例１４＞
（二周波駆動液晶組成物の作製）
実施例２のアントラキノン色素組成物３（５ｍｇ）、ホスト液晶として下記二周波駆動液晶（Ｈ−１）１００ｍｇ、カイラル剤としてＥ．Ｍｅｒｃｋ社製Ｒ−８１１（１．１ｍｇ）の混合物を、１５０℃のホットプレート上で１時間加熱した後、室温にまで冷却させ１晩放置して、液晶組成物９を作製した。
【０２７４】
【化５７】
2009108295.tif 000065
【０２７５】
（二周波駆動液晶素子の作製）
上記で得られた液晶組成物９を、市販の液晶セル（ＩＴＯ透明電極付き、ガラス板０．７ｍｍ、セルギャップ８μｍ、エポキシ樹脂シール付き、Ｅ．Ｈ．Ｃ．社製）に注入し、液晶素子を作製した。なお、ＩＴＯ透明電極上には配向膜を付設していない。
【０２７６】
（周波数変調時の透過率測定）
作製した液晶素子に、低周波数の矩形交流電圧（２０Ｖ、１００Ｈｚ）を印加し、透過率を分光光度測定器（島津製作所社製、ＵＶ−２４００ＰＣ）で測定した。次に、高周波数の矩形交流電圧（２０Ｖ、５ｋＨｚ）を印加し、透過率を測定した。
高周波数時の透過率／低周波数時の透過率は７．５であり、印加電圧の周波数のみで、液晶をスイッチングできることが確認された。また、本発明の液晶素子は、配向膜が不要であることが確認された。
【０２７７】
（応答速度測定）
上記の液晶素子に、高周波数の矩形交流電圧（２０Ｖ、１０ｋＨｚ）と低周波数の矩形交流電圧（２０Ｖ、１００Ｈｚ）を交互に繰り返し印加し、透過率の変化をＬＣＤ評価装置（大塚電子製、ＬＣＤ−５２００）で測定したところ、周波数の切り替え前後の透過率差の８０％に達するまでに要する時間は、２０ｍｓｅｃ以下であった。このことから、本発明の液晶素子は二周波駆動することで能動的にスイッチオフできるため、応答速度が速くなることを確認した。
【図面の簡単な説明】
【０２７８】
【図１】本発明の透過型液晶デバイスの一例を表す模式図である。
【図２】本発明の反射型液晶デバイスの一例を表す模式図である。
【符号の説明】
【０２７９】
１０  基板
１２  透明電極
１４  垂直配向膜
１５  支持体
１６  スペーサー
１８  液晶組成物
２０  透過型液晶デバイス
２１  反射型液晶デバイス
２２  シール剤
【図１】
2009108295.tif 000072
【図２】
2009108295.tif 000073